(57)【要約】  本発明は、式（Ｉ−１）［式中、ｎは、１、２、３、４、５、６、７、８、９、１０、１１、１２、１３、１４、１５、１６、１７、１８、１９、２０、２１、２２、２３、２４又は２５であり、Ｒ1、Ｒ2、Ｒ3、Ｒ4、Ｒ5、Ｒ’1、Ｒ’2、Ｒ’3、Ｒ’4及びＲ’5は、互いに独立して、Ｈ又はＣ1〜Ｃ8−アルキルである］の化合物に関する。式（Ｉ−１）の化合物又は式（Ｉ−１）の化合物を含む安定剤混合物を、特に酸化、熱又は光による分解に対するポリマーの安定剤のために使用する。
2015523374.tif 000002
【特許請求の範囲】
【請求項１】
式（Ｉ−１）
【化１】
2015523374.tif 000058
［式中、
ｎは、１、２、３、４、５、６、７、８、９、１０、１１、１２、１３、１４、１５、１６、１７、１８、１９、２０、２１、２２、２３、２４又は２５であり、
Ｒ1、Ｒ2、Ｒ3、Ｒ4、Ｒ5、Ｒ’1、Ｒ’2、Ｒ’3、Ｒ’4及びＲ’5は、互いに独立して、Ｈ又はＣ1〜Ｃ8−アルキルである］の化合物。
【請求項２】
ｎが、１、２、３、４、５、６、７、８、９、１０、１１、１２、１３、１４、１５、１６、１７、１８、１９、２０、２１、２２、２３、２４又は２５であり、
Ｒ1、Ｒ2、Ｒ3、Ｒ4、Ｒ5、Ｒ’1、Ｒ’2、Ｒ’3、Ｒ’4及びＲ’5が、互いに独立して、Ｈ又はＥであり、
ＥがＣ1〜Ｃ8−アルキルである、
請求項１に記載の化合物。
【請求項３】
Ｒ1がＲ’1と異なり、Ｒ2がＲ’2と異なり、Ｒ3がＲ’3と異なり、Ｒ4がＲ’4と異なり、又はＲ5がＲ’5と異なる、請求項１又は２に記載の化合物。
【請求項４】
Ｒ1又はＲ5がＨであり、かつＲ’1又はＲ’5がＨである、請求項１から３までのいずれか１項に記載の化合物。
【請求項５】
ｎが１〜９であり、かつＥがＣ1〜Ｃ4−アルキル又はＣ8−アルキルである、請求項２又は３に記載の化合物。
【請求項６】
以下、
ｂ−Ｉ−１）  式（Ｉ−１）の化合物、及び
ｂ−ＩＩ−１）  式（ＩＩ−１）の化合物
【化２】
2015523374.tif 000059
［式中、ｎは１〜２４の整数であり、
Ｒ1〜Ｒ5及びＲ’1〜Ｒ’5は、請求項１において定義したものである］を含む、安定剤混合物［Ｉ−１−ＩＩ−１］。
【請求項７】
以下、
ａ）酸化、熱又は光により誘発される分解を受けやすい有機材料、及び
ｂ）請求項１に記載の式（Ｉ−１）の化合物
を含む組成物。
【請求項８】
有機材料が、半合成又は合成であるポリマーである、請求項７に記載の組成物。
【請求項９】
成分ａ）が、ポリオレフィン、ポリエーテルポリオール又はポリウレタンであるポリマーである、請求項７又は８に記載の組成物。
【請求項１０】
成分ｂ）を、成分ａ）の質量に対して、０．０００１％〜１０％の量で含む、請求項７から９までのいずれか１項に記載の組成物。
【請求項１１】
成分ｃ）としてさらなる添加剤を含む、請求項７から１０までのいずれか１項に記載の組成物。
【請求項１２】
成分ｃ）として、フェノール性酸化防止剤、ホスフィットもしくはホスホナイト、酸捕捉剤、アミン性酸化防止剤、又は難燃剤である添加剤を含む、請求項１１に記載の組成物。
【請求項１３】
成分ｂ）と成分ｃ）との質量比が、４：１〜１：２０である、請求項１１又は１２に記載の組成物。
【請求項１４】
成分ｄ）として、フェノール性酸化防止剤、ホスフィットもしくはホスホナイト、酸捕捉剤、アミン性酸化防止剤、又は難燃剤である第二のさらなる添加剤を含み、その際成分ｄ）が成分ｃ）と異なる、請求項１１から１３までのいずれか１項に記載の組成物。
【請求項１５】
酸化、熱又は光により誘発される分解を受けやすい有機材料を保護するための方法であって、該方法が、請求項１に記載の式（Ｉ−１）の化合物を請求項７で定義した有機材料中に導入する工程、又は請求項１に記載の式（Ｉ−１）の化合物を請求項７で定義した有機材料上に適用する工程を含む、前記方法。
【請求項１６】
酸化、熱又は光により誘発される分解を受けやすい請求項７で定義した有機材料を、酸化、熱又は光による分解に対して安定化するための、請求項１に記載の式（Ｉ−１）の化合物の使用。
【発明の詳細な説明】
【技術分野】
【０００１】
有機材料は、熱、光及び／又は酸化により誘発されうる分解を受けやすい。かかる分解を低減するために、安定剤の導入又は添加に関する多くの解決策が提供されている。
【０００２】
さらに、種々の産業において使用されている最終的な商品、例えば家具及び寝具類のための市場に対する耐火性の要求を満たすために、難燃剤の使用が必要である。例えば、軟質フォーム、特にポリウレタンフォームのために典型的に使用される難燃剤は、塩素化、臭素化又はハロゲンを有さない難燃剤である。ポリウレタンのための典型的な出発材料であるポリオールについて、その耐酸化性が一般に難燃剤の存在の影響を受けることが公知である。
【０００３】
ＵＳ−Ａ−２００９／００１２１９２号は、着色剤及びオルガノハロゲン（すなわちハロ有機）難燃剤を含有するポリウレタンフォームのための安定剤としてベンゾフラン−２−オン誘導体の群の使用を開示している。
【０００４】
ＷＯ−Ａ−１９８０／０１５６６号は、ポリマーの安定剤としてベンゾフラン−２−オンの又はインドリン−２−オンの化合物を開示している。特に、ベンゾフラン−２−オン誘導体の提供される類は、２つの構造単位ベンゾフラン−２−オンを含む誘導体のいくつかのサブグループの誘導体も含む。これらのサブグループの１つについて開示された例は、以下で示される、１０−［３−（２−オキソ−３−フェニル−３Ｈ−ベンゾフラン−５−イル）プロパノイルオキシ］デシル３−（２−オキソ−３−フェニル−３Ｈ−ベンゾフラン−５−イル）プロパノエート［Ｎｏ．２６］である：
【化１】
2015523374.tif 000003
【０００５】
この化合物は、実施例１７でスチレン−ブタジエンゴムに適用される。前記化合物は、マンデル酸と３−（４−ヒドロキシフェニル）プロピオン酸ジエステルとの反応によって合成される。
【０００６】
ＷＯ−Ａ−２０００／２３８４９号は、特に光感層間の中間層において含まれる場合に、顕色剤の酸化型の捕捉剤としてカラー写真材料におけるベンゾフラン化合物を開示している。特に、ベンゾフラン−２−オン誘導体の提供される類は、ビス−（ベンゾフラン−２−オン）誘導体のいくつかのサブグループを含む。これらのグループの１つについて開示された例は、以下で示される、６−［３−（７−ｔｅｒｔ−ブチル−２−オキソ−３−フェニル−３Ｈ−ベンゾフラン−５−イル）プロパノイルオキシ］ヘキシル３−（７−ｔｅｒｔ−ブチル−２−オキソ−３−フェニル−３Ｈ−ベンゾフラン−５−イル）プロパノエート［Ｎｏ．１９］である：
【化２】
2015523374.tif 000004
【０００７】
この化合物は、ゼラチン、トリクレジルホスフェート、及び２−スルホネート−４，８−ジイソブチルナフタレンのナトリウム塩も含む層において実施例３／試験要素２５で適用される。前記化合物は、実施例１１で二工程で、すなわち３−（３−ｔｅｒｔ−ブチル−４−ヒドロキシ−フェニル）プロピオン酸とマンデル酸とを反応し、その後得られたプロピオン酸誘導体を１，６−ヘキサンジオールでジエステル化することで合成される。
【０００８】
熱、光及び／又は酸化の有害な影響に対する有機材料の安定化に対するさらなる技術的解決策についての要求がまだある。
【０００９】
ポリグリコールビス−［３−（７−ｔｅｒｔ−ブチル−２−オキソ−３−フェニル−３Ｈ−ベンゾフラン−５−イル−）プロパノイル］誘導体の特定の群が、熱、光及び／又は酸化による分解に対する有機材料の安定化に適していることが現在見出されている。
【００１０】
本発明は、式（Ｉ−１）
【化３】
2015523374.tif 000005
［式中、
ｎは、１、２、３、４、５、６、７、８、９、１０、１１、１２、１３、１４、１５、１６、１７、１８、１９、２０、２１、２２、２３、２４又は２５であり、
Ｒ1、Ｒ2、Ｒ3、Ｒ4、Ｒ5、Ｒ’1、Ｒ’2、Ｒ’3、Ｒ’4及びＲ’5は、互いに独立して、Ｈ又はＣ1〜Ｃ8−アルキルである］
の化合物に関する。
【００１１】
式（Ｉ−１）の化合物は、少なくとも２つの不斉炭素原子を、すなわち、エナンチオマー又はジアステレオマーをもたらす、ベンゾフラン−２−オン環の３位での炭素原子を有する。本発明は、それらのエナンチオマー、エナンチオマーの混合物、ジアステレオマー、又はジアステレオマーの混合物のいずれか１つに関する。
【００１２】
Ｃ1〜Ｃ8−アルキルは、直鎖又は分枝鎖であり、例えばメチル、エチル、ｎ−プロピル、１−メチルエチル、ｎ−ブチル、１−メチルプロピル、２−メチルプロピル、１，１−ジメチルエチル、ｎ−ペンチル、１−メチルブチル、３−メチルブチル、ｎ−ヘキシル、１−メチルペンチル、２−メチルペンチル、４−メチルペンチル、２−エチルブチル、ｎ−ヘプチル、１−メチルヘキシル、ｎ−オクチル、１−メチルヘプチル、２−エチルヘキシル、５，５−ジメチルヘキシル又は１，１，３，３−テトラメチルブチルである。Ｃ1〜Ｃ4−アルキル及びＣ8−アルキル、特にメチル、エチル、１−メチルエチル、１，１−ジメチルエチル及び１，１，３，３−テトラメチルブチル、特にメチル、１，１−ジメチルエチル及び１，１，３，３−テトラメチルブチルが好ましい。
【００１３】
式（Ｉ−１）において、Ｒ1〜Ｒ5及びＲ’1〜Ｒ’5がＨである化合物が好ましい。
【００１４】
式（Ｉ−１）において、ｎが、１、２、３、４、５、６、７、８、９、１０、１１、１２、１３、１４、１５、１６、１７、１８、１９、２０、２１、２２、２３、２４又は２５であり、Ｒ1、Ｒ2、Ｒ3、Ｒ4、Ｒ5、Ｒ’1、Ｒ’2、Ｒ’3、Ｒ’4及びＲ’5が、互いに独立して、Ｈ又はＥであり、かつＥがＣ1〜Ｃ8−アルキルである化合物が好ましい。
【００１５】
式（Ｉ−１）において、Ｒ1、Ｒ2、Ｒ3、Ｒ4、Ｒ5、Ｒ’1、Ｒ’2、Ｒ’3、Ｒ’4及びＲ’5が、互いに独立して、Ｈ又はＣ1〜Ｃ8−アルキルであり、但し、Ｒ1〜Ｒ5の少なくとも１つ及びＲ’1〜Ｒ’5の少なくとも１つがＣ1〜Ｃ8−アルキルである化合物が好ましい。
【００１６】
式（Ｉ−１）において、Ｒ1、Ｒ2、Ｒ3、Ｒ4、Ｒ5、Ｒ’1、Ｒ’2、Ｒ’3、Ｒ’4及びＲ’5が、互いに独立して、Ｈ又はＥであり、かつＥがＣ1〜Ｃ8−アルキルであり、但し、Ｒ1〜Ｒ5の少なくとも１つ及びＲ’1〜Ｒ’5の少なくとも１つがＥである化合物が好ましい。
【００１７】
式（Ｉ−１）において、Ｒ1がＲ’1と異なり、Ｒ2がＲ’2と異なり、Ｒ3がＲ’3と異なり、Ｒ4がＲ’4と異なり、又はＲ5がＲ’5と異なる化合物が好ましい。
【００１８】
式（Ｉ−１）において、ＥがＣ1〜Ｃ8−アルキルであり、かつＲ1がＲ’1と異なり、Ｒ2がＲ’2と異なり、Ｒ3がＲ’3と異なり、Ｒ4がＲ’4と異なり、又はＲ5がＲ’5と異なる化合物が好ましい。
【００１９】
式（Ｉ−１）において、Ｒ1又はＲ5がＨであり、かつＲ’1又はＲ’5がＨであり、かつＲ1がＲ’1と異なり、Ｒ2がＲ’2と異なり、Ｒ3がＲ’3と異なり、Ｒ4がＲ’4と異なり、又はＲ5がＲ’5と異なる化合物が好ましい。
【００２０】
式（Ｉ−１）において、ＥがＣ1〜Ｃ8−アルキルであり、Ｒ1又はＲ5がＨであり、かつＲ’1又はＲ’5がＨであり、かつＲ1がＲ’1と異なり、Ｒ2がＲ’2と異なり、Ｒ3がＲ’3と異なり、Ｒ4がＲ’4と異なり、又はＲ5がＲ’5と異なる化合物が好ましい。
【００２１】
式（Ｉ−１）において、Ｒ1又はＲ5がＨであり、Ｒ’1又はＲ’5がＨであり、かつＲ1がＲ’1と異なり、Ｒ2がＲ’2と異なり、Ｒ3がＲ’3と異なり、Ｒ4がＲ’4と異なり、又はＲ5がＲ’5と異なり、かつＲ1〜Ｒ5の少なくとも１つ及びＲ’1〜Ｒ’5の少なくとも１つがＣ1〜Ｃ4−アルキルであり、特にＲ1〜Ｒ5の２つ及びＲ’1〜Ｒ’5の２つがＣ1〜Ｃ4−アルキルである化合物が好ましい。
【００２２】
式（Ｉ−１）において、ＥがＣ1〜Ｃ8−アルキルであり、Ｒ1又はＲ5がＨであり、Ｒ’1又はＲ’5がＨであり、かつＲ1がＲ’1と異なり、Ｒ2がＲ’2と異なり、Ｒ3がＲ’3と異なり、Ｒ4がＲ’4と異なり、又はＲ5がＲ’5と異なり、かつＲ1〜Ｒ5の少なくとも１つ及びＲ’1〜Ｒ’5の少なくとも１つがＣ1〜Ｃ4−アルキルであり、特にＲ1〜Ｒ5の２つ及びＲ’1〜Ｒ’5の２つがＣ1〜Ｃ4−アルキルである化合物が好ましい。
【００２３】
式（Ｉ−１）において、ｎが１〜９、特に１、２、３、４、５又は６、殊に２、３、４、５又は６、かつより殊に２、３又は４の整数である化合物が好ましい。
【００２４】
式（Ｉ−１）において、Ｃ1〜Ｃ8−アルキルが、Ｃ1〜Ｃ4−アルキル及びＣ8−アルキル、特にメチル、エチル、１−メチルエチル、１，１−ジメチルエチル及び１，１，３，３−テトラメチルブチルからなる群から選択される化合物が好ましい。
【００２５】
式（Ｉ−１）において、ＥがＣ1〜Ｃ4−アルキル又はＣ8−アルキル、特にメチル、エチル、１−メチルエチル、１，１−ジメチルエチル及び１，１，３，３−テトラメチルブチルである化合物が好ましい。
【００２６】
式（Ｉ−１）において、ｎが１〜９の整数である化合物が好ましい。
【００２７】
式（Ｉ−１）において、ｎが１〜９の整数であり、かつＥがＣ1〜Ｃ4−アルキル及びＣ8−アルキルである化合物が好ましい。
【００２８】
式（Ｉ−１）において、Ｒ1又はＲ5がＨであり、Ｒ’1又はＲ’5がＨであり、かつＲ1がＲ’1と異なり、Ｒ2がＲ’2と異なり、Ｒ3がＲ’3と異なり、Ｒ4がＲ’4と異なり、又はＲ5がＲ’5と異なり、かつＲ1〜Ｒ5の少なくとも１つ及びＲ’1〜Ｒ’5の少なくとも１つがＣ1〜Ｃ4−アルキルであり、特にＲ1〜Ｒ5の２つ及びＲ’1〜Ｒ’5の２つがＣ1〜Ｃ4−アルキルである化合物が好ましい。
【００２９】
式（Ｉ−１）において、ＥがＣ1〜Ｃ4−アルキル又はＣ8−アルキルであり、Ｒ1又はＲ5がＨであり、Ｒ’1又はＲ’5がＨであり、かつＲ1がＲ’1と異なり、Ｒ2がＲ’2と異なり、Ｒ3がＲ’3と異なり、Ｒ4がＲ’4と異なり、又はＲ5がＲ’5と異なり、かつＲ1〜Ｒ5の少なくとも１つ及びＲ’1〜Ｒ’5の少なくとも１つがＣ1〜Ｃ4−アルキルであり、特にＲ1〜Ｒ5の２つ及びＲ’1〜Ｒ’5の２つがＣ1〜Ｃ4−アルキルである化合物が好ましい。
【００３０】
式（Ｉ−１）において、ｎが１〜９の整数であり、Ｒ1又はＲ5がＨであり、かつＲ’1又はＲ’5がＨであり、Ｒ1がＲ’1と異なり、Ｒ2がＲ’2と異なり、Ｒ3がＲ’3と異なり、Ｒ4がＲ’4と異なり、又はＲ5がＲ’5と異なり、かつＲ1〜Ｒ5の少なくとも１つ及びＲ’1〜Ｒ’5の少なくとも１つがＣ1〜Ｃ4−アルキルであり、特にＲ1〜Ｒ5の２つ及びＲ’1〜Ｒ’5の２つがＣ1〜Ｃ4−アルキルである化合物が好ましい。
【００３１】
式（Ｉ−１）において、ｎが１〜９の整数であり、ＥがＣ1〜Ｃ4−アルキル又はＣ8−アルキルであり、Ｒ1又はＲ5がＨであり、Ｒ’1又はＲ’5がＨであり、かつＲ1がＲ’1と異なり、Ｒ2がＲ’2と異なり、Ｒ3がＲ’3と異なり、Ｒ4がＲ’4と異なり、又はＲ5がＲ’5と異なり、かつＲ1〜Ｒ5の少なくとも１つ及びＲ’1〜Ｒ’5の少なくとも１つがＣ1〜Ｃ4−アルキルであり、特にＲ1〜Ｒ5の２つ及びＲ’1〜Ｒ’5の２つがＣ1〜Ｃ4−アルキルである化合物が好ましい。
【００３２】
本発明の他の実施態様は、
ｂ−Ｉ−１）  式（Ｉ−１）の化合物
ｂ−Ｉ−２）  式（Ｉ−２）の化合物
【化４】
2015523374.tif 000006
及び
ｂ−Ｉ−３）  式（Ｉ−３）の化合物
【化５】
2015523374.tif 000007
［式中、
ｎ、Ｒ1〜Ｒ5及びＲ’1〜Ｒ’5は式（Ｉ−１）の化合物の実施態様で記載した定義であり、かつ
Ｒ1はＲ’1と異なり、Ｒ2はＲ’2と異なり、Ｒ3はＲ’3と異なり、Ｒ4はＲ’4と異なり、又はＲ5はＲ’5と異なる］を含む、安定剤混合物［Ｉ−１／２／３］である。
【００３３】
式（Ｉ−１）の化合物の実施態様で記載されているＲ1〜Ｒ5、Ｒ’1〜Ｒ’5及びＥについての選択及び選択の組合せを、Ｒ1〜Ｒ5及びＲ’1〜Ｒ’5がＨである選択を除いて安定剤混合物［Ｉ−１／２／３］に同様に適用する。
【００３４】
式（Ｉ−１）の化合物と式（Ｉ−２）の化合物との質量比が０．１〜１０であり、かつ式（Ｉ−１）の化合物と式（Ｉ−３）の化合物との質量比が０．０１〜１００である、安定剤混合物［Ｉ−１／２／３］が好ましい。
【００３５】
本発明の他の実施態様は、
ｂ−Ｉ−１）  式（Ｉ−１）の化合物、及び
ｂ−ＩＩ−１）  式（ＩＩ−１）の化合物
【化６】
2015523374.tif 000008
［式中、ｎは１〜２４の整数であり、
Ｒ1〜Ｒ5及びＲ’1〜Ｒ’5は式（Ｉ−１）の化合物の実施態様で記載した定義である］を含む、安定剤混合物［Ｉ−１−ＩＩ−１］である。
【００３６】
式（Ｉ−１）の化合物の実施態様で記載されているＲ1〜Ｒ5、Ｒ’1〜Ｒ’5及びＥについての選択及び選択の組合せを、安定剤混合物［Ｉ−１−ＩＩ−２］に同様に適用する。
【００３７】
式（Ｉ−１）の化合物と式（ＩＩ−１）の化合物との質量比が０．１〜１０である安定剤混合物［Ｉ−１−ＩＩ−１］が好ましい。
【００３８】
以下、
ｂ−Ｉ−１）  式（Ｉ−１）の化合物、
ｂ−Ｉ−２）  式（Ｉ−２）の化合物
ｂ−Ｉ−３）  式（Ｉ−３）の化合物
ｂ−ＩＩ−１）  式（ＩＩ−１）の化合物
ｂ−ＩＩ−２）  式（ＩＩ−２）の化合物
【化７】
2015523374.tif 000009
及び
ｂ−ＩＩ−３）  式（ＩＩ−３）の化合物
【化８】
2015523374.tif 000010
を含む安定剤混合物［Ｉ−１−ＩＩ−１］が好ましい。
【００３９】
以下、
ｂ−Ｉ−１）  式（Ｉ−１）の化合物、
ｂ−Ｉ−２）  式（Ｉ−２）の化合物
ｂ−Ｉ−３）  式（Ｉ−３）の化合物
ｂ−ＩＩ−１）  式（ＩＩ−１）の化合物
ｂ−ＩＩ−２）  式（ＩＩ−２）の化合物、及び
ｂ−ＩＩ−３）  式（ＩＩ−３）の化合物
を含み、
Ｒ1はＲ’1と異なり、Ｒ2はＲ’2と異なり、Ｒ3はＲ’3と異なり、Ｒ4はＲ’4と異なり、又はＲ5はＲ’5と異なり、
式（Ｉ−１）の化合物と式（ＩＩ−１）の化合物との質量比が０．１〜１０であり、
式（Ｉ−１）の化合物と式（Ｉ−２）の化合物との質量比が０．１〜１０であり、
式（Ｉ−１）の化合物と式（Ｉ−３）の化合物との質量比が０．０１〜１００であり、
式（ＩＩ−１）の化合物と式（ＩＩ−２）の化合物との質量比が０．１〜１０であり、かつ
式（ＩＩ−１）の化合物と式（ＩＩ−３）の化合物との質量比が０．０１〜１００である、安定剤混合物［Ｉ−１−ＩＩ−１］が好ましい。
【００４０】
以下、
ｂ−Ｉ−１）  式（Ｉ−１）の化合物、
ｂ−ＩＩ−１）  式（ＩＩ−１）の化合物、及び
ｂ−Ｘ−１）  式（Ｘ−１）の化合物
【化９】
2015523374.tif 000011
［式中、ｎは１〜２３の整数である］
を含む安定剤混合物［Ｉ−１−ＩＩ−１］が好ましい。
【００４１】
以下、
ｂ−Ｉ−１）  式（Ｉ−１）の化合物、
ｂ−ＩＩ−１）  式（ＩＩ−１）の化合物、及び
ｂ−Ｘ−１）  式（Ｘ−１）の化合物
を含み、
その際、ｎは１〜２３の整数であり、
式（Ｉ−１）の化合物と式（ＩＩ−１）の化合物との質量比が０．１〜１０であり、
式（Ｉ−１）の化合物と式（Ｘ−１）の化合物との質量比が０．１〜１０である
安定剤混合物［Ｉ−１−ＩＩ−１］が好ましい。
【００４２】
以下、
ｂ−Ｉ−１）  式（Ｉ−１）の化合物、
ｂ−ＩＩ−１）  式（ＩＩ−１）の化合物、
ｂ−Ｘ−１）  式（Ｘ−１）の化合物、及び
ｂ−ＸＩ−１）  式（ＸＩ−１）の化合物
【化１０】
2015523374.tif 000012
［式中、ｎは１〜２２の整数である］
を含む、安定剤混合物［Ｉ−１−ＩＩ−１］が好ましい。
【００４３】
以下、
ｂ−Ｉ−１）  式（Ｉ−１）の化合物、
ｂ−ＩＩ−１）  式（ＩＩ−１）の化合物、
ｂ−Ｘ−１）  式（Ｘ−１）の化合物、及び
ｂ−ＸＩ−１）  式（ＸＩ−１）の化合物
を含み、
その際、ｎは１〜２２の整数であり、
式（Ｉ−１）の化合物と式（ＩＩ−１）の化合物との質量比が０．１〜１０であり、
式（Ｉ−１）の化合物と式（Ｘ−１）の化合物との質量比が０．１〜１０であり、
式（Ｉ−１）の化合物と式（ＸＩ−１）の化合物との質量比が０．１〜１０である
安定剤混合物［Ｉ−１−ＩＩ−１］が好ましい。
【００４４】
本発明の他の実施態様は、
ｂ−Ｉ−１）  式（Ｉ−１）の化合物、及び
ｂ−ＩＩＩ−２）  式（ＩＩＩ−２）の化合物
【化１１】
2015523374.tif 000013
［式中、ｎ、Ｒ1〜Ｒ5及びＲ’1〜Ｒ’5は式（Ｉ−１）の化合物の実施態様で記載した定義である］を含む、安定剤混合物［Ｉ−１−ＩＩＩ−２］である。
【００４５】
式（ＩＩＩ−２）の化合物は、少なくとも１つの不斉炭素原子を、すなわち、エナンチオマーをもたらす、ベンゾフラン−２−オン環の３位で炭素原子を有する。本発明は、それらのエナンチオマー、又はそれらの混合物のいずれか１つに関する。式（ＩＩＩ−２）での置換基のいくつかの組合せは、ジアステレオマーをもたらす少なくとも２つの不斉炭素原子の存在を導く。本発明は、それらのジアステレオマー、又はそれらの混合物のいずれか１つに関する。
【００４６】
式（Ｉ−１）の化合物の実施態様で記載されているＲ1〜Ｒ5、Ｒ’1〜Ｒ’5及びＥについての選択及び選択の組合せを、安定剤混合物［Ｉ−１−ＩＩＩ−２］に同様に適用する。
【００４７】
式（Ｉ−１）の化合物と式（ＩＩＩ−２）の化合物との質量比が、０．２〜４０、特に１〜４０、及び殊に５〜４０である安定剤混合物［Ｉ−１−ＩＩＩ−２］が好ましい。
【００４８】
以下、
ｂ−Ｉ−１）  式（Ｉ−１）の化合物、
ｂ−ＩＩＩ−２）  式（ＩＩＩ−２）の化合物、及び
ｂ−ＩＩＩ−３）  式（ＩＩＩ−３）の化合物
【化１２】
2015523374.tif 000014
［式中、Ｒ1はＲ’1と異なり、Ｒ2はＲ’2と異なり、Ｒ3はＲ’3と異なり、Ｒ4はＲ’4と異なり、又はＲ5はＲ’5と異なる］
を含む安定剤混合物［Ｉ−１−ＩＩＩ−２］が好ましい。
【００４９】
式（ＩＩＩ−３）の化合物は、少なくとも１つの不斉炭素原子を、すなわち、エナンチオマーをもたらす、ベンゾフラン−２−オン環の３位で炭素原子を有する。本発明は、それらのエナンチオマー、又はそれらの混合物のいずれか１つに関する。式（ＩＩＩ−３）での置換基のいくつかの組合せは、ジアステレオマーをもたらす少なくとも２つの不斉炭素原子の存在を導く。本発明は、それらのジアステレオマー、又はそれらの混合物のいずれか１つに関する。
【００５０】
以下、
ｂ−Ｉ−１）  式（Ｉ−１）の化合物、
ｂ−ＩＩＩ−２）  式（ＩＩＩ−２）の化合物、及び
ｂ−ＩＩＩ−３）  式（ＩＩＩ−３）の化合物
を含み、
その際、Ｒ1はＲ’1と異なり、Ｒ2はＲ’2と異なり、Ｒ3はＲ’3と異なり、Ｒ4はＲ’4と異なり、又はＲ5はＲ’5と異なり、
式（Ｉ−１）の化合物と式（ＩＩＩ−２）の化合物との質量比が０．２〜４０、特に１〜４０、及び殊に５〜４０であり、
式（Ｉ−１）の化合物と式（ＩＩＩ−３）の化合物との質量比が０．２〜４０、特に１〜４０、及び殊に５〜４０である
安定剤混合物［Ｉ−１−ＩＩ−１］が好ましい。
【００５１】
以下、
ｂ−Ｉ−１）  式（Ｉ−１）の化合物、
ｂ−Ｉ−２）  式（Ｉ−２）の化合物、
ｂ−Ｉ−３）  式（Ｉ−３）の化合物、
ｂ−ＩＩＩ−２）  式（ＩＩＩ−２）の化合物、及び
ｂ−ＩＩＩ−３）  式（ＩＩＩ−３）の化合物
【化１３】
2015523374.tif 000015
［式中、Ｒ1はＲ’1と異なり、Ｒ2はＲ’2と異なり、Ｒ3はＲ’3と異なり、Ｒ4はＲ’4と異なり、Ｒ5はＲ’5と異なる］
を含む安定剤混合物［Ｉ−１−ＩＩＩ−２］が好ましい。
【００５２】
以下、
ｂ−Ｉ−１）  式（Ｉ−１）の化合物、
ｂ−Ｉ−２）  式（Ｉ−２）の化合物
ｂ−Ｉ−３）  式（Ｉ−３）の化合物
ｂ−ＩＩＩ−２）  式（ＩＩＩ−２）の化合物、及び
ｂ−ＩＩＩ−３）  式（ＩＩＩ−３）の化合物
を含み、
Ｒ1はＲ’1と異なり、Ｒ2はＲ’2と異なり、Ｒ3はＲ’3と異なり、Ｒ4はＲ’4と異なり、又はＲ5はＲ’5と異なり、
式（Ｉ−１）の化合物と式（Ｉ−２）の化合物との質量比が０．１〜１０であり、
式（Ｉ−１）の化合物と式（Ｉ−３）の化合物との質量比が０．０１〜１００であり、
式（Ｉ−１）の化合物と式（ＩＩＩ−２）の化合物との質量比が０．２〜４０、特に１〜４０、及び殊に５〜４０であり、
式（Ｉ−１）の化合物と式（ＩＩＩ−３）の化合物との質量比が０．２〜４０、特に１〜４０、及び殊に５〜４０である
安定剤混合物［Ｉ−１−ＩＩＩ−２］が好ましい。
【００５３】
以下、
ｂ−Ｉ−１）  式（Ｉ−１）の化合物、
ｂ−ＩＩ−１）  式（ＩＩ−１）の化合物、
ｂ−ＩＩＩ−２）  式（ＩＩＩ−２）の化合物、及び
ｂ−ＩＶ−２）  式（ＩＶ−２）の化合物
【化１４】
2015523374.tif 000016
［式中、ｎは１〜２４の整数である］
を含む、安定剤混合物［Ｉ−１−ＩＩＩ−２］が好ましい。
【００５４】
以下、
ｂ−Ｉ−１）  式（Ｉ−１）の化合物、
ｂ−ＩＩ−１）  式（ＩＩ−１）の化合物、
ｂ−ＩＩＩ−２）  式（ＩＩＩ−２）の化合物、及び
ｂ−ＩＶ−２）  式（ＩＶ−２）の化合物
を含み、
その際、ｎは１〜２４の整数であり、
式（Ｉ−１）の化合物と式（ＩＩ−１）の化合物との質量比が０．１〜１０であり、
式（Ｉ−１）の化合物と式（ＩＩＩ−２）の化合物との質量比が０．２〜４０、特に１〜４０、及び殊に５〜４０であり、
式（ＩＩ−２）の化合物と式（ＩＶ−２）の化合物との質量比が０．２〜４０、特に１〜４０、及び殊に５〜４０である
安定剤混合物［Ｉ−１−ＩＩＩ−２］が好ましい。
【００５５】
以下、
ｂ−Ｉ−１）  式（Ｉ−１）の化合物、
ｂ−Ｉ−２）  式（Ｉ−２）の化合物、
ｂ−Ｉ−３）  式（Ｉ−３）の化合物、
ｂ−ＩＩ−１）  式（ＩＩ−１）の化合物、
ｂ−ＩＩ−２）  式（ＩＩ−２）の化合物、
ｂ−ＩＩ−２）  式（ＩＩ−３）の化合物、
ｂ−ＩＩＩ−２）  式（ＩＩＩ−２）の化合物、
ｂ−ＩＩＩ−３）  式（ＩＩＩ−３）の化合物
ｂ−ＩＶ−２）  式（ＩＶ−２）の化合物、及び
ｂ−ＩＶ−３）  式（ＩＶ−３）の化合物、
【化１５】
2015523374.tif 000017
［式中、ｎは１〜２４の整数であり、かつＲ1はＲ’1と異なり、Ｒ2はＲ’2と異なり、Ｒ3はＲ’3と異なり、Ｒ4はＲ’4と異なり、Ｒ5はＲ’5と異なる］
を含む安定剤混合物［Ｉ−１−ＩＩＩ−２］が好ましい。
【００５６】
以下、
ｂ−Ｉ−１）  式（Ｉ−１）の化合物、
ｂ−Ｉ−２）  式（Ｉ−２）の化合物、
ｂ−Ｉ−３）  式（Ｉ−３）の化合物、
ｂ−ＩＩ−１）  式（ＩＩ−１）の化合物、
ｂ−ＩＩ−２）  式（ＩＩ−２）の化合物、
ｂ−ＩＩ−２）  式（ＩＩ−３）の化合物、
ｂ−ＩＩＩ−２）  式（ＩＩＩ−２）の化合物、
ｂ−ＩＩＩ−３）  式（ＩＩＩ−３）の化合物
ｂ−ＩＶ−２）  式（ＩＶ−２）の化合物、及び
ｂ−ＩＶ−３）  式（ＩＶ−３）の化合物、
を含み、
その際、ｎは１〜２４の整数であり、
Ｒ1はＲ’1と異なり、Ｒ2はＲ’2と異なり、Ｒ3はＲ’3と異なり、Ｒ4はＲ’4と異なり、又はＲ5はＲ’5と異なり、
式（Ｉ−１）の化合物と式（Ｉ−２）の化合物との質量比が０．１〜１０であり、
式（Ｉ−１）の化合物と式（Ｉ−３）の化合物との質量比が０．０１〜１００であり、
式（Ｉ−１）の化合物と式（ＩＩＩ−２）の化合物との質量比が０．２〜４０、特に１〜４０、及び殊に５〜４０であり、
式（Ｉ−１）の化合物と式（ＩＩＩ−３）の化合物との質量比が０．２〜４０、特に１〜４０、及び殊に５〜４０であり、
式（Ｉ−１）の化合物と式（ＩＩ−１）の化合物との質量比が０．１〜１０であり、
式（ＩＩ−１）の化合物と式（ＩＩ−２）の化合物との質量比が０．１〜１０であり、
式（ＩＩ−１）の化合物と式（ＩＩ−３）の化合物との質量比が０．０１〜１００であり、
式（ＩＩ−１）の化合物と式（ＩＶ−２）の化合物との質量比が０．２〜４０、特に１〜４０、及び殊に５〜４０であり、
式（ＩＩ−１）の化合物と式（ＩＶ−３）の化合物との質量比が０．２〜４０、特に１〜４０、及び殊に５〜４０である、
安定剤混合物［Ｉ−１−ＩＩＩ−２］が好ましい。
【００５７】
以下、
ｂ−Ｉ−１）  式（Ｉ−１）の化合物、
ｂ−ＩＩ−１）  式（ＩＩ−１）の化合物、
ｂ−ＩＩＩ−２）  式（ＩＩＩ−２）の化合物、
ｂ−ＩＶ−２）  式（ＩＶ−２）の化合物、及び
ｂ−Ｘ−１）  式（Ｘ−１）の化合物
を含み、
その際、ｎは１〜２３の整数である、
安定剤混合物［Ｉ−１−ＩＩＩ−２］が好ましい。
【００５８】
以下、
ｂ−Ｉ−１）  式（Ｉ−１）の化合物、
ｂ−ＩＩ−１）  式（ＩＩ−１）の化合物、
ｂ−ＩＩＩ−２）  式（ＩＩＩ−２）の化合物、
ｂ−ＩＶ−２）  式（ＩＶ−２）の化合物、及び
ｂ−Ｘ−１）  式（Ｘ−１）の化合物を含み、
その際、ｎは１〜２３の整数であり、
式（Ｉ−１）の化合物と式（ＩＩ−１）の化合物との質量比が０．１〜１０であり、
式（Ｉ−１）の化合物と式（ＩＩＩ−２）の化合物との質量比が０．２〜４０、特に１〜４０、及び殊に５〜４０であり、
式（ＩＩ−２）の化合物と式（ＩＶ−２）の化合物との質量比が０．２〜４０、特に１〜４０、及び殊に５〜４０であり、かつ
式（Ｉ−１）の化合物と式（Ｘ−１）の化合物との質量比が０．１〜１０である
安定剤混合物［Ｉ−１−ＩＩＩ−２］が好ましい。
【００５９】
以下、
ｂ−Ｉ−１）  式（Ｉ−１）の化合物、
ｂ−ＩＩ−１）  式（ＩＩ−１）の化合物、
ｂ−ＩＩＩ−２）  式（ＩＩＩ−２）の化合物、
ｂ−ＩＶ−２）  式（ＩＶ−２）の化合物、
ｂ−Ｘ−１）  式（Ｘ−１）の化合物、及び
ｂ−ＸＩ−１）  式（ＸＩ−１）の化合物
を含み、
その際、ｎは１〜２２の整数である、
安定剤混合物［Ｉ−１−ＩＩＩ−２］が好ましい。
【００６０】
以下、
ｂ−Ｉ−１）  式（Ｉ−１）の化合物、
ｂ−ＩＩ−１）  式（ＩＩ−１）の化合物、
ｂ−ＩＩＩ−２）  式（ＩＩＩ−２）の化合物、
ｂ−ＩＶ−２）  式（ＩＶ−２）の化合物、
ｂ−Ｘ−１）  式（Ｘ−１）の化合物、及び
ｂ−ＸＩ−１）  式（ＸＩ−１）の化合物
その際、ｎは１〜２２の整数であり、
式（Ｉ−１）の化合物と式（ＩＩ−１）の化合物との質量比が０．１〜１０であり、
式（Ｉ−１）の化合物と式（ＩＩＩ−２）の化合物との質量比が０．２〜４０、特に１〜４０、及び殊に５〜４０であり、
式（ＩＩ−２）の化合物と式（ＩＶ−２）の化合物との質量比が０．２〜４０、特に１〜４０、及び殊に５〜４０であり、
式（Ｉ−１）の化合物と式（Ｘ−１）の化合物との質量比が０．１〜１０であり、かつ
式（Ｉ−１）の化合物と式（ＸＩ−１）の化合物との質量比が０．１〜１０である
安定剤混合物［Ｉ−１−ＩＩＩ−２］が好ましい。
【００６１】
本発明の他の実施態様は、
式（Ｖ−２）
【化１６】
2015523374.tif 000018
の化合物、及び式（Ｖ−３）
【化１７】
2015523374.tif 000019
の化合物と、
ｍ−ＶＩ）  式（ＶＩ）
【化１８】
2015523374.tif 000020
の化合物、及び
ｍ−ＶＩＩ）  式（ＶＩＩ）
【化１９】
2015523374.tif 000021
の化合物を含む、ジオールの混合物との反応によって得られる生成物［Ｐ−Ｖ−２／３］であって、該生成物は、
ｂ−Ｉ−１）  式（Ｉ−１）の化合物、及び
ｂ−ＩＩ−１）  式（ＩＩ−１）の化合物
を含み、
式中、ｎが１〜２４の整数であり、
Ｒ1〜Ｒ5及びＲ’1〜Ｒ’5は、式（Ｉ−１）の化合物の実施態様で記載した定義であり、かつ
Ｌ1及びＬ’1は、互いに独立して、ヒドロキシ又はＣ1〜Ｃ6−アルキル−オキシである
ことを特徴とする生成物［Ｐ−Ｖ−２／３］である。
【００６２】
有利には、前記反応を、５〜２００℃の温度で実施する。
【００６３】
有利には、前記反応を、溶剤の存在で、特に、ヒドロキシ基を含まない溶剤中で実施する。
【００６４】
有利には、前記反応を、触媒、特に酸性触媒、及び殊に固体酸性触媒の存在で実施する。
【００６５】
有利には、副生成物Ｌ1−Ｈ及びＬ’1−Ｈを、反応中に、特に真空及び／又は蒸留の適用によって取り出す。共蒸留、特に真空下で、有利にはＬ1−Ｈ及びＬ’1−Ｈからの分離後に反応に戻される溶剤での共蒸留が特に好ましい。
【００６６】
有利には、式（Ｖ−２）又は（Ｖ−３）の化合物の合計モル量とジオールの合計モル量とのモル比は、１〜３、特に１．５〜２．５、及び特に１．８〜２．２である。
【００６７】
式（Ｉ−１）の化合物の実施態様で記載されているＲ1〜Ｒ5、Ｒ’1〜Ｒ’5及びＥについての選択及び選択の組合せを、生成物［Ｐ−Ｖ−２／３］に同様に適用する。
【００６８】
式（Ｉ−１）の化合物と式（ＩＩ−１）の化合物との質量比が０．１〜１０である生成物［Ｐ−Ｖ−２／３］が好ましい。
【００６９】
生成物［Ｐ−Ｖ−２／３］が好ましく、該生成物は、
ｂ−Ｉ−１）  式（Ｉ−１）の化合物、
ｂ−ＩＩ−１）  式（ＩＩ−１）の化合物、
ｂ−ＩＩＩ−２）  式（ＩＩＩ−２）の化合物、及び
ｂ−ＩＶ−２）  式（ＩＶ−２）の化合物
を含む。
【００７０】
生成物［Ｐ−Ｖ−２／３］が好ましく、該生成物は、
ｂ−Ｉ−１）  式（Ｉ−１）の化合物、
ｂ−ＩＩ−１）  式（ＩＩ−１）の化合物、
ｂ−ＩＩＩ−１）  式（ＩＩＩ−２）の化合物、及び
ｂ−ＩＶ−１）  式（ＩＶ−２）の化合物
を含み、
その際、（Ｉ−１）の化合物と式（ＩＩ−１）の化合物との質量比が０．１〜１０であり、
式（Ｉ−１）の化合物と式（ＩＩＩ−２）の化合物との質量比が０．２〜４０、特に１〜４０、及び殊に５〜４０であり、
式（ＩＩ−２）の化合物と式（ＩＶ−２）の化合物との質量比が０．２〜４０、特に１〜４０、及び殊に５〜４０である。
【００７１】
生成物［Ｐ−Ｖ−２／３］が好ましく、該生成物は、
ｂ−Ｉ−１）  式（Ｉ−１）の化合物、
ｂ−Ｉ−２）  式（Ｉ−２）の化合物、
ｂ−Ｉ−３）  式（Ｉ−３）の化合物、
ｂ−ＩＩ−１）  式（ＩＩ−１）の化合物、
ｂ−ＩＩ−２）  式（ＩＩ−２）の化合物、
ｂ−ＩＩ−２）  式（ＩＩ−３）の化合物、
ｂ−ＩＩＩ−２）  式（ＩＩＩ−２）の化合物、
ｂ−ＩＩＩ−３）  式（ＩＩＩ−３）の化合物
ｂ−ＩＶ−２）  式（ＩＶ−２）の化合物、及び
ｂ−ＩＶ−３）  式（ＩＶ−３）の化合物、
を含み、その際、Ｒ1はＲ’1と異なり、Ｒ2はＲ’2と異なり、Ｒ3はＲ’3と異なり、Ｒ4はＲ’4と異なり、Ｒ5はＲ’5と異なる。
【００７２】
生成物［Ｐ−Ｖ−２／３］が好ましく、該生成物は、
ｂ−Ｉ−１）  式（Ｉ−１）の化合物、
ｂ−Ｉ−２）  式（Ｉ−２）の化合物、
ｂ−Ｉ−３）  式（Ｉ−３）の化合物、
ｂ−ＩＩ−１）  式（ＩＩ−１）の化合物、
ｂ−ＩＩ−２）  式（ＩＩ−２）の化合物、
ｂ−ＩＩ−２）  式（ＩＩ−３）の化合物、
ｂ−ＩＩＩ−２）  式（ＩＩＩ−２）の化合物、
ｂ−ＩＩＩ−３）  式（ＩＩＩ−３）の化合物
ｂ−ＩＶ−２）  式（ＩＶ−２）の化合物、及び
ｂ−ＩＶ−３）  式（ＩＶ−３）の化合物、
を含み、
その際、Ｒ1はＲ’1と異なり、Ｒ2はＲ’2と異なり、Ｒ3はＲ’3と異なり、Ｒ4はＲ’4と異なり、又はＲ5はＲ’5と異なり、
式（Ｉ−１）の化合物と式（Ｉ−２）の化合物との質量比が０．１〜１０であり、
式（Ｉ−１）の化合物と式（Ｉ−３）の化合物との質量比が０．０１〜１００であり、
式（Ｉ−１）の化合物と式（ＩＩＩ−２）の化合物との質量比が０．２〜４０、特に１〜４０、及び殊に５〜４０であり、
式（Ｉ−１）の化合物と式（ＩＩＩ−３）の化合物との質量比が０．２〜４０、特に１〜４０、及び殊に５〜４０であり、
式（Ｉ−１）の化合物と式（ＩＩ−１）の化合物との質量比が０．１〜１０であり、
式（ＩＩ−１）の化合物と式（ＩＩ−２）の化合物との質量比が０．１〜１０であり、
式（ＩＩ−１）の化合物と式（ＩＩ−３）の化合物との質量比が０．０１〜１００であり、
式（ＩＩ−１）の化合物と式（ＩＶ−２）の化合物との質量比が０．２〜４０、特に１〜４０、及び殊に５〜４０であり、
式（ＩＩ−１）の化合物と式（ＩＶ−３）の化合物との質量比が０．２〜４０、特に１〜４０、及び殊に５〜４０である。
【００７３】
以下、
式（Ｖ−２）の化合物及び式（Ｖ−３）の化合物と、
ｍ−ＶＩ）  式（ＶＩ）の化合物、
ｍ−ＶＩＩ）  式（ＶＩＩ）の化合物、及び
ｍ−ＶＩＩＩ）  式（ＶＩＩＩ）の化合物
【化２０】
2015523374.tif 000022
を含む、ジオールの混合物との反応によって得られる生成物［Ｐ−Ｖ−２／３］が好ましく、該生成物は、
ｂ−Ｉ−１）  式（Ｉ−１）の化合物、
ｂ−ＩＩ−１）  式（ＩＩ−１）の化合物、及び
ｂ−Ｘ−１）  式（Ｘ−１）の化合物
を含み、その際、ｎは１〜２３の整数であることを特徴とする。
【００７４】
以下、
式（Ｖ−２）の化合物及び式（Ｖ−３）の化合物と、
ｍ−ＶＩ）  式（ＶＩ）の化合物、
ｍ−ＶＩＩ）  式（ＶＩＩ）の化合物、及び
ｍ−ＶＩＩＩ）  式（ＶＩＩＩ）の化合物
を含む、ジオールの混合物との反応によって得られる生成物［Ｐ−Ｖ−２／３］が好ましく、該生成物は、
ｂ−Ｉ−１）  式（Ｉ−１）の化合物、
ｂ−ＩＩ−１）  式（ＩＩ−１）の化合物、及び
ｂ−Ｘ−１）  式（Ｘ−１）の化合物
を含み、その際、ｎは１〜２３の整数であり、
式（Ｉ−１）の化合物と式（ＩＩ−１）の化合物との質量比が０．１〜１０であり、かつ
式（Ｉ−１）の化合物と式（Ｘ−１）の化合物との質量比が０．１〜１０であることを特徴とする。
【００７５】
以下、
式（Ｖ−２）の化合物及び式（Ｖ−３）の化合物と、
ｍ−ＶＩ）  式（ＶＩ）の化合物、
ｍ−ＶＩＩ）  式（ＶＩＩ）の化合物、
ｍ−ＶＩＩＩ）  式（ＶＩＩＩ）の化合物、及び
ｍ−ＩＸ）  式（ＩＸ）の化合物
【化２１】
2015523374.tif 000023
を含む、ジオールの混合物との反応によって得られる生成物［Ｐ−Ｖ−２／３］が好ましく、該生成物は、
ｂ−Ｉ−１）  式（Ｉ−１）の化合物、
ｂ−ＩＩ−１）  式（ＩＩ−１）の化合物、
ｂ−Ｘ−１）  式（Ｘ−１）の化合物、及び
ｂ−ＸＩ−１）  式（ＸＩ−１）の化合物
を含み、その際、ｎは１〜２２の整数であることを特徴とする。
【００７６】
以下、
式（Ｖ−２）の化合物及び式（Ｖ−３）の化合物と、
ｍ−ＶＩ）  式（ＶＩ）の化合物、
ｍ−ＶＩＩ）  式（ＶＩＩ）の化合物、
ｍ−ＶＩＩＩ）  式（ＶＩＩＩ）の化合物、及び
ｍ−ＩＸ）  式（ＩＸ）の化合物
を含む、ジオールの混合物との反応によって得られる生成物［Ｐ−Ｖ−２／３］が好ましく、該生成物は、
ｂ−Ｉ−１）  式（Ｉ−１）の化合物、
ｂ−ＩＩ−１）  式（ＩＩ−１）の化合物、
ｂ−Ｘ−１）  式（Ｘ−１）の化合物、及び
ｂ−ＸＩ−１）  式（ＸＩ−１）の化合物
を含み、その際、ｎは１〜２２の整数であり、
式（Ｉ−１）の化合物と式（ＩＩ−１）の化合物との質量比が０．１〜１０であり、
式（Ｉ−１）の化合物と式（Ｘ−１）の化合物との質量比が０．１〜１０であり、かつ
式（Ｉ−１）の化合物と式（ＸＩ−１）の化合物との質量比が０．１〜１０であることを特徴とする。
【００７７】
ポリエチレングリコールは、次の式
【化２２】
2015523374.tif 000024
［式中、ｕは２〜２５の整数である］の単独の化合物であってよく、又は実質的にそれらの化合物の混合物からなってよいジオールの類である。ポリエチレングリコールは公知であり、かつ一部は市販されている。ポリエチレングリコールの例は、ＰＥＧ ２００（約１９０〜２１０の平均分子量）、ＰＥＧ ３００（約２８５〜３１５の平均分子量）、ＰＥＧ ４００（約３８０〜４２０の平均分子量）、ＰＥＧ ６００（約５７０〜６１３の平均分子量）又はＰＥＧ ９００（約８５５〜９００の平均分子量）である。
【００７８】
ジオールの混合物が、実質的に、約式
【化２３】
2015523374.tif 000025
［式中、ｕは２〜２５、特に１〜９、及び特に１〜８の整数である］からなる、生成物［Ｐ−Ｖ−２／３］が好ましい。
【００７９】
本発明の他の実施態様は、
ａ）酸化、熱又は光により誘発される分解を受けやすい有機材料、及び
ｂ）前記で定義された式（Ｉ−１）の化合物
を含む組成物である。
【００８０】
以下、
ａ）酸化、熱又は光により誘発される分解を受けやすい有機材料、及び
ｂ）前記で定義した安定剤混合物［Ｉ−１／２／３］、前記で定義した安定剤混合物［Ｉ−１−ＩＩ−１］、前記で定義した安定剤混合物［Ｉ−１−ＩＩＩ−２］、又は前記で定義した生成物［Ｐ−Ｖ−２／３］
を含む組成物が好ましい。
【００８１】
以下、
ａ）酸化、熱又は光により誘発される分解を受けやすい有機材料、及び
ｂ）前記で定義した安定剤混合物［Ｉ−１−ＩＩ−１］
を含む組成物が好ましい。
【００８２】
以下、
ａ）酸化、熱又は光により誘発される分解を受けやすい有機材料、及び
ｂ）前記で定義した安定剤混合物［Ｉ−１−ＩＩＩ−２］
を含む組成物が好ましい。
【００８３】
以下、
ａ）酸化、熱又は光により誘発される分解を受けやすい有機材料、及び
ｂ）前記で定義した生成物［Ｐ−Ｖ−２／３］
を含む組成物が好ましい。
【００８４】
本発明の有機材料は、酸化、熱又は光により誘発される分解を受けやすい。有利には、前記有機材料は、ポリマー、ワックス、鉱油又は脂肪、特にポリマーである。
【００８５】
成分ａ）がポリマーである組成物が好ましい。
【００８６】
ポリマーの例は以下である：
１．  モノオレフィン及びジオレフィンのポリマー、例えばポリプロピレン、ポリイソブチレン、ポリブト−１−エン、ポリ−４−メチルペント−１−エン、ポリビニルシクロヘキサン、ポリイソプレン又はポリブタジエン、並びにシクロオレフィン、例えばシクロペンテン又はノルボルネンのポリマー、ポリエチレン（場合により架橋されていてよい）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、直鎖低密度ポリエチレン（ＬＬＤＰＥ）、（ＶＬＤＰＥ）及び（ＵＬＤＰＥ）。
【００８７】
ポリオレフィン、すなわち前記段落において例示されたモノオレフィンのポリマー、有利にはポリエチレン及びポリプロピレンは、種々の、及び特に次の方法によって製造されてよい：
ａ）ラジカル重合（通常、高圧下で及び高温で）。
ｂ）通常、周期表のＩＶｂ族、Ｖｂ族、Ｖｌｂ族又はＶＩＩＩ族の１つ以上の金属を含む触媒を使用する触媒重合。これらの金属は、通常、１つ以上の配位子を有し、典型的に、酸化物、ハロゲン化物、アルコラート、エステル、エーテル、アミン、アルキル、アルケニル及び／又はアリールであり、それらはπ−又はσ−配位されてよい。これらの金属複合体は、基材上で、典型的に活性塩化マグネシウム、塩化チタン（ＩＩＩ）、アルミナ又は酸化ケイ素上で、自由形式で又は固定されてよい。これらの触媒は、重合媒体中で可溶性又は不溶性であってよい。前記触媒は、それ自体重合して使用されてよく、又は他の活性剤が使用されてよく、それは典型的に金属アルキル、金属水素化物、金属アルキルハロゲン化物、金属アルキル酸化物又は金属アルキルオキサンであり、該金属は、周期表のＩａ族、ＩＩａ族及び／又はＩＩＩａ族の元素である。前記活性剤は、適宜、他のエステル、エーテル、アミン又はシリルエーテル基で改質されてよい。前記触媒系は、通常、Ｐｈｉｌｌｉｐｓ、Ｓｔａｎｄａｒｄ Ｏｉｌ Ｉｎｄｉａｎａ、Ｚｉｅｇｌｅｒ（−Ｎａｔｔａ）、ＴＮＺ（ＤｕＰｏｎｔ）、メタロセン又はシングルサイト触媒（ＳＳＣ）と言われる。
【００８８】
２．  前記１）のポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）及び種々のタイプのポリエチレンの混合物（例えばＬＤＰＥ／ＨＤＰＥ）。
【００８９】
３．  モノオレフィン及びジオレフィンと、互いとの又は他のビニルモノマーとのコポリマー、例えばエチレン／プロピレンコポリマー、直鎖低密度ポリエチレン（ＬＬＤＰＥ）及び直鎖低密度ポリエチレンと低密度ポリエチレンとの混合物（ＬＤＰＥ）、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン、例えばＣＯＣ）、エチレン／１−オレフィンコポリマー（その際１−オレフィンがｉｎ−ｓｉｔｕで生じる）、プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（イオノマー）、並びにエチレンとプロピレン及びジエン、例えばヘキサジエン、ジシクロペンタジエン又はエチリデン−ノルボルネンとのターポリマー、及びかかるコポリマーと互いとの、及び前記１）において挙げられたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／一酸化炭素コポリマー及びそれらと他のポリマーとの混合物、例えばポリアミド。
【００９０】
２つのモノオレフィンの特有のコポリマーは、９０質量％より多いプロピレンと、１０質量％未満、典型的に２〜６質量％のエチレンとの重合から得られる、パイプグレードのポリプロピレンランダムコポリマーである。
【００９１】
４．  炭化水素樹脂（例えばＣ5〜Ｃ9）であって、それらの水素化改質物（例えば粘着剤）及びポリアルキレンとデンプンとの混合物を含む炭化水素樹脂。
【００９２】
１．）〜４．）からのホモポリマー及びコポリマーは、シンジオタクチック、アイソタクチック、ヘミ−アイソタクチック又はアタクチックを含む立体構造を含んでよく、その際アタクチックポリマーが好ましい。ステレオブロックポリマーも含まれる。
【００９３】
５．  ポリスチレン、ポリ（ｐ−メチルスチレン）、ポリ（α−メチルスチレン）。
【００９４】
６．  スチレン、α−メチルスチレンを含むビニル芳香族モノマー、ビニルトルエン、特にｐ−ビニルトルエンの全ての異性体、エチルスチレン、プロピルスチレン、ビニルビフェニル、ビニルナフタレン及びビニルアントラセンの全ての異性体、並びにそれらの混合物に由来する芳香族ホモポリマー及びコポリマー。ホモポリマー及びコポリマーは、シンジオタクチック、アイソタクチック、ヘミ−アイソタクチック又はアタクチックを含む任意の立体構造を含んでよく、その際アタクチックポリマーが好ましい。ステレオブロックポリマーも含まれる。
【００９５】
６ａ．  エチレン、プロピレン、ジエン、ニトリル、酸、マレイン酸無水物、マレイミド、酢酸ビニル及び塩化ビニルから選択される前記ビニル芳香族モノマー及びコモノマー、又はそれらのアクリル酸誘導体及び混合物を含むコポリマー、例えばスチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；耐衝撃性のスチレンコポリマー及び他のポリマーの混合物、例えばポリアクリレート、ジエンポリマー又はエチレン／プロピレン／ジエンターポリマー；及びスチレンのブロックコポリマー、例えばスチレン／ブタジエン／スチレン、スチレン／イソプレン／スチレン、スチレン／エチレン／ブチレン／スチレン又はスチレン／エチレン／プロピレン／スチレン。
【００９６】
６ｂ．  特にアタクチックポリスチレンを水素化することによって製造されたポリシクロヘキシルエチレン（ＰＣＨＥ）（通常ポリビニルシクロヘキセン（ＰＶＣＨ）と言われる）を含む前記６）のポリマーの水素化に由来する水素化芳香族ポリマー。
【００９７】
６ｃ．  前記６ａ．）のポリマーの水素化に由来する水素化芳香族ポリマー。
【００９８】
ホモポリマー及びコポリマーは、シンジオタクチック、アイソタクチック、ヘミ−アイソタクチック又はアタクチックを含む任意の立体構造を含んでよく、その際アタクチックポリマーが好ましい。ステレオブロックポリマーも含まれる。
【００９９】
７．  ビニル芳香族モノマー例えばスチレン又はα−メチルスチレンのグラフトコポリマー、例えばポリブタジエンに接するスチレン、ポリブタジエン−スチレン又はポリブタジエン−アクリロニトリルコポリマーに接するスチレン；ポリブタジエンに接するスチレン及びアクリロニトリル（又はメタアクリロニトリル）；ポリブタジエンに接するスチレン、アクリロニトリル及びメチルメタクリレート；ポリブタジエンに接するスチレン及びマレイン酸無水物；ポリブタジエンに接するスチレン、アクリロニトリル及びマレイン酸無水物又はマレイミド；ポリブタジエンに接するスチレン及びマレイミド；ポリブタジエンに接するスチレン及びアルキルアクリレート又はメタクリレート；エチレン／プロピレン／ジエンターポリマーに接するスチレン及びアクリロニトリル；ポリアルキルアクリレート又はポリアルキルメタクリレートに接するスチレン及びアクリロニトリル、アクリレート／ブタジエンコポリマーに接するスチレン及びアクリロニトリル、並びにそれらと６）で挙げたコポリマーとの混合物、例えばＡＢＳ、ＭＢＳ、ＡＳＡ又はＡＥＳポリマーとして公知のコポリマー混合物。
【０１００】
８．  ハロゲン含有ポリマー、例えばポリクロロピレン、塩化ゴム、イソブチレン−イソプレンの塩化及び臭化コポリマー（ハロブチルゴム、塩化又はスルホ塩化ポリエチレン、エチレン及び塩化エチレンのコポリマー、エピクロロヒドリンホモポリマー及びエピクロロヒドリンコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／酢酸ビニル又は塩化ビニリデン／酢酸ビニルのコポリマー。
【０１０１】
９．  ブチルアクリレートで耐衝撃改良したα，β−不飽和酸及びそれらの誘導体に由来するポリマー、例えばポリアクリレート及びポリメタクリレート；ポリメチルメタクリレート、ポリアクリルアミド及びポリアクリロニトリル。
【０１０２】
１０．  前記９）で挙げたモノマーと互いとの又は他の不飽和モノマーとのコポリマー、例えばアクリロニトリル／ブタジエンコポリマー、アクリルニトリル／アルキルアクリレートコポリマー、アクリロニトリル／アルコキシアルキルアクリレート又はアクリロニトリル／ハロゲン化ビニルコポリマー又はアクリロニトリル／アルキルメタクリレート／ブタジエンターポリマー。
【０１０３】
１１．  不飽和アルコール及びアミン又はそれらのアシル誘導体もしくはアセタールに由来するポリマー、例えばポリビニルアルコール、ポリ酢酸ビニル、ポリステアリン酸ビニル、ポリビニルベンゾエート、ポリビニルマレエート、ポリビニルブチラール、ポリアリルフタレート又はポリアリルメラミン、並びに前記１）において挙げたオレフィンとそれらのコポリマー。
【０１０４】
１２．  環状エーテル、例えばポリアルキレングリコール、ポリエチレンオキシド、ポリプロピレンオキシドのホモポリマー及びコポリマー、又はそれらとビスグリシジルエーテルとのコポリマー。
【０１０５】
１３．  ポリアセタール、例えばポリオキシメチレン及びコモノマーとしてエチレンオキシドを含むそれらのポリオキシメチレン；熱可塑性ポリウレタン、アクリレート又はＭＢＳで改質されたポリアセタール。
【０１０６】
１４．  ポリフェニレンオキシド及びポリフェニレンスルフィド、及びポリフェニレンオキシドとスチレンポリマー又はポリアミドとの混合物。
【０１０７】
１５．  ポリウレタン、例えばポリオールと脂肪族又は芳香族ポリイソシアネートとから合成されたポリウレタン、例えば一方でヒドロキシル末端化ポリエーテル、ポリエステル又はポリブタジエンに、他方で脂肪族ポリイソシアネート又は芳香族ポリイソシアネートに由来するポリウレタン、及びそれらの前駆体。
【０１０８】
ヒドロキシル末端化ポリエーテルは、公知であり、かつ例えば、エポキシド、例えばエチレンオキシド、プロピレンオキシド、ブチレンオキシド、テトラヒドロフラン、スチレンオキシド又はエピクロロヒドリンとそれら自体とを、例えばＢＦ3の存在で重合することによって、又はそれらのエポキシドを、単独で又は混合物として又は連続して、反応性水素原子を含有する出発成分、例えば水、アルコール、アンモニア又はアミン、例えばエチレングリコール、プロピレン１，３−グリコール又はプロピレン１，２−グリコール、トリメチロールプロパン、４，４’−ジヒドロキシジフェニルプロパン、アニリン、エタノールアミン又はエチレンジアミンとさらに反応することによって、製造される。スクロースポリエーテルも本発明において適している。多くの場合に、主に（ポリエーテル中に存在する全てのＯＨ基に対して９０質量％まで）第一級ＯＨ基を含むそれらのポリエーテルが好ましい。さらに、例えばポリエーテルの存在でスチレンとアクリロニトリルとを重合することによって形成されるビニルポリマーによって改質されたポリエーテルが、ＯＨ基を含むポリブタジエンのように、適している。
【０１０９】
特に、ポリオール化合物は、分子量４００〜１００００、特に８００〜１００００を有し、かつ特に２〜８個、特に２〜４個のヒドロキシル基を含むポリヒドロキシ化合物である。
【０１１０】
適したポリイソシアネートは、脂肪族又は芳香族であり、例えばエチレンジイソシアネート、１，４−テトラメチレンジイソシアネート、１，６−ヘキサメチレンジイソシアネート、１，１２−ドデカンジイソシアネート、シクロブタン１，３−ジイソシアネート、シクロヘキサン１，３−及び−１，４−ジイソシアネート及びそれらの異性体の任意の所望の混合物、１−イソシアナート−３，３，５−トリメチル−５−イソシアナートメチルシクロヘキサン、２，４−及び２，６−ヘキサヒドロトリレンジイソシアネート及びそれらの異性体の任意の所望の混合物、ヘキサヒドロ−１，３−及び／又は−１，４−フェニレンジイソシアネート、ペルヒドロ−２，４’−及び／又は−４，４’−ジフェニルメタンジイソシアネート、１，３−及び１，４−フェニレンジイソシアネート、２，４−及び２，６−トリレンジイソシアネート、及びそれらの異性体の任意の所望の混合物、ジフェニルメタン２，４’−及び／又は−４，４’−ジイソシアネート、ナフチレン１，５−ジイソシアネート、トリフェニルメタン４，４’，４’’−トリイソシアネート、アニリン−ホルムアルデヒド縮合続いてホスゲン化によって得られるポリフェニル−ポリメチレンポリイソシアネート、ｍ−及びｐ−イソシアナートフェニルフルホニルイソシアネート、過塩素化アリールポリイソシアネート、カルボジイミド基を含むポリイソシアネート、アロファネート基を含むポリイソシアネート、イソシアヌレート基を含むポリイソシアネート、ウレタン基を含むポリイソシアネート、アクリレート化尿素基を含むポリイソシアネート、ビウレット基を含むポリイソシアネート、エステル基を含むポリイソシアネート、前記イソシアネートとアセタールとの反応生成物、並びにポリマー脂肪酸基を含むポリイソシアネートである。
【０１１１】
イソシアネートの工業製造の過程で得られる１つ以上の前記ポリイソシアネートであり、又はそれらに含まれる、イソシアネート基含有蒸留残留物を使用することも可能である。さらに、前記ポリイソシアネートの任意の所望の混合物を使用することが可能である。
【０１１２】
２，４−トリレンジイソシアネート又は２，６−トリレンジイソシアネート及びそれらの異性体の任意の所望の混合物（“ＴＤＩ”）、アニリン−ホルムアルデヒド縮合、続いてホスゲン化により製造されるポリフェニル−ポリメチレン−ポリイソシアネート（“粗ＭＤＩ”）、又はカルボジイミド基、ウレタン基、アロファネート基、イソシアヌレート基、尿素基又はビウレット基を含むポリイソシアネート（“改質ポリイソシアネート”）が好ましい。
【０１１３】
ポリウレタンは、均質なポリウレタン又は多孔性であってよい。
【０１１４】
１６．  ジアミン及びジカルボン酸に、及び／又はアミノカルボン酸又は対応するラクタムに由来するポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から出発する芳香族ポリアミド；改質剤としてエラストマーを有する又は有さないヘキサメチレンジアミン及びイソフタル酸又は／及びテレフタル酸から製造されるポリアミド、例えばポリ−２，４，４，−トリメチルヘキサメチレンテレフタルアミド又はポリ−ｍ−フェニレンイソフタルアミド；並びにコポリマー前記ポリアミドとポリオレフィン、オレフィンコポリマー、イオノマー又は化学的に結合又はグラフトしたエラストマーとの、又はポリエーテルとの、例えばポリエチレングリコール、ポリプロピレングリコール又はポリテトラメチレングリコールとのブロックコポリマー；並びにＥＰＤＭ又はＡＢＳで改質されたポリアミド又はコポリアミド；並びに加工中に縮合されたポリアミド（ＲＩＭポリアミド系）。
【０１１５】
１７．  ポリウレア、ポリイミド、ポリアミドイミド、ポリエーテルイミド、ポリエステルイミド、ポリヒダントイン及びポリベンゾイミダゾール。
【０１１６】
１８．  ジカルボン酸及びジオールに、及び／又はヒドロキシカルボン酸又は対応するラクトン又はラクチドに由来するポリエステル、例えばポリエチレン テレフタレート、ポリブチレンテレフタレート、ポリ−１，４−ジメチルオールシクロヘキサンテレフタレート、ポリアルキレンナフタレート及びポリヒドロキシベンゾエート、並びにヒドロキシル末端化ポリエーテルに由来するコポリエーテルエステル；及びポリカーボネート又はＭＢＳで改質されたポリエステル。コポリエステルは、例えば、制限されることなく、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでよい。さらに、脂肪族ポリエステルは、例えば、制限されることなく、ポリ（ヒドロキシアルカノエート）、特にポリ（プロピオラクトン）、ポリ（ブチロラクトン）、ポリ（ピバロラクトン）、ポリ（バレロラクトン）及びポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケート及びポリ乳酸（ＰＬＡ）、並びにポリカーボネート又はＭＢＳで改質された対応するポリエステルを含んでよい。“ポリ乳酸（ＰＬＡ）”の用語は、有利には、ポリ−Ｌ−ラクチド、及びあらゆるそのブレンド又は他のポリマーとの複合物のホモポリマー；乳酸又はラクチドと他のモノマー、例えばヒドロキシカルボン酸、例えばグリコール酸、３−ヒドロキシ酪酸、４−ヒドロキシ酪酸、４−ヒドロキシ吉草酸、５−ヒドロキシ吉草酸、６−ヒドロキシカプロン酸及びそれらの環状型とのコポリマーを示し、“乳酸”又は“ラクチド”の用語は、Ｌ−乳酸、Ｄ−乳酸、それらの混合物及び二量体、すなわちＬ−ラクチド、Ｄ−ラクチド、メソ−ラクチド、及びそれらの任意の混合物を含む。
【０１１７】
１９．  ポリカーボネート及びポリエステルカーボネート。
【０１１８】
２０．  ポリケトン。
【０１１９】
２１．  ポリスルホン、ポリエーテルスルホン及びポリエーテルケトン。
【０１２０】
２２．  一方でアルデヒド、並びに他方でフェノール、尿素及びメラミンに由来する架橋されたポリマー、例えばフェノール／ホルムアルデヒド樹脂、尿素／ホルムアルデヒド樹脂及びメラミン／ホルムアルデヒド樹脂。
【０１２１】
２３．  乾燥した及び乾燥していないアルキド樹脂。
【０１２２】
２４．  飽和及び不飽和ジカルボン酸と多価アルコールとのコポリエステル、及び架橋剤としてビニル化合物に由来する不飽和ポリエステル樹脂、並びに低い燃焼性のそれらのハロゲン含有改良物。
【０１２３】
２５．  置換したアクリレート、例えばエポキシアクリレート、ウレタンアクリレート又はポリエステルアクリレートに由来する架橋可能なアクリル樹脂。
【０１２４】
２６．  メラミン樹脂、尿素樹脂、イソシアネート、イソシアヌレート、ポリイソシアネート又はエポキシ樹脂で架橋したアルキド樹脂、ポリエステル樹脂及びアクリレート樹脂。
【０１２５】
２７．  促進剤を使用して又は使用しないで通常の硬化剤、例えば無水物又はアミンで架橋した、脂肪族、脂環式、複素環式又は芳香族グリシジル化合物に由来する架橋したエポキシ樹脂、例えばビスフェノールＡ及びビスフェノールＦのジグリシジルエーテルの生成物。
【０１２６】
２８．  天然ポリマー、例えばセルロース、ゴム、ゼラチン及びそれらの化学的に改良した同族誘導体、例えば酢酸セルロース、プロピオン酸セルロース及び酪酸セルロース、又はセルロースエーテル、例えばメチルセルロース、並びにロジン及びそれらの誘導体。
【０１２７】
２９．  前記ポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０１２８】
３０．  純モノマー化合物又はかかる化合物の混合物である、天然に生じる及び合成の有機材料、例えば鉱油、動物性及び植物性の脂肪、油及びロウ、又は合成エステル（例えばフタレート、アジペート、ホスフェート又はトリメリテート）を基礎とする油、脂肪及びロウ、並びに任意の質量比での合成エステルと鉱油との混合物、典型的に紡糸組成物として使用されるもの、並びにかかる材料の水性エマルション。
【０１２９】
３１．  天然又は合成ゴムの水性エマルション、例えば天然ラテックス、又はカルボキシル化スチレン／ブタジエンコポリマーのラクチド。
【０１３０】
ポリマーは、天然、半合成又は合成であってよい。天然ポリマーは、さらなる合成改質なしに天然源から単離される。合成ポリマーは、天然源から単離されたポリマー部分を含まない。半合成ポリマーは、少なくとも１つの天然ポリマー部分を含み、天然ポリマー部分は、合成して改質され及び／又はモノマーと反応して、半合成ポリマーを形成しうる。
【０１３１】
ポリマーは、熱可塑性であってよく、すなわち、恒温、例えば１５０℃〜３４０℃の範囲の温度で新たな形に成型されうる。
【０１３２】
成分ａ）が半合成又は合成ポリマーである組成物が好ましい。
【０１３３】
成分ａ）が熱可塑性ポリマーである組成物が好ましい。
【０１３４】
成分ａ）が合成及び熱可塑性であるポリマーである組成物が好ましい。
【０１３５】
成分ａ）がポリオレフィン、ポリエーテルポリオール又はポリウレタンである組成物が好ましい。
【０１３６】
成分ａ）に対する成分ｂ）の使用量は、特定の有機材料及び所望の保護度で変動する。成分ｂ）の含有量は、ここで、式（Ｉ−１）の化合物の量であり、又は式（Ｉ−２）、（Ｉ−３）、（ＩＩ−１）、（ＩＩ−２）、（ＩＩ−３）、（ＩＩＩ−２）、（ＩＩＩ−３）、（ＩＶ−２）、（ＩＶ−３）、（Ｘ−１）又は（ＸＩ−１）の他の化合物が存在する場合に、前記式の化合物のまとめた量である。これは、特に、成分ｂ）が、前記安定剤混合物［Ｉ−１／２／３］、前記安定剤混合物［Ｉ−１−ＩＩ−１］、前記安定剤混合物［Ｉ−１−ＩＩＩ−２］、又は前記生成物［Ｐ−Ｖ−２／３］である場合に適用される。
【０１３７】
成分ａ）及び成分ｂ）を含み、成分ｂ）を、成分ａ）の質量に対して、０．０００１％〜１０％、特に０．０００５〜２％、より特に０．００１〜２％、及び殊に０．００５〜１％の量で含む組成物が好ましい。
【０１３８】
場合により、成分ａ）及び成分ｂ）を含む組成物は、成分ｃ）としてさらなる添加剤を含む。
【０１３９】
さらなる添加剤を以下のリストから選択してよい：
１．  酸化防止剤
１．１．  アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（ａ−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖において直鎖又は分枝鎖であるノニルフェノール、例えば、２，６−ジ−ノニル−４−メチルフェノール、２，４−ジメチル−６−（１’−メチルウンデク−１’−イル）フェノール、２，４−ジメチル−６−（１’−メチルヘプタデク−１’−イル）フェノール、２，４−ジメチル−６−（１’−メチルトリデク−１’−イル）フェノール、２，４−ジメチル−６−（１’−メチル−１’−テトラデシル−メチル）−フェノール及びそれらの混合物。
【０１４０】
１．２．  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシル−チオメチル−４−ノニルフェノール。
【０１４１】
１．３．  ヒドロキノン及びアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【０１４２】
１．４．  トコフェロール、例えばα−トコフェロール、β−トコフェロール、γ−トコフェロール、δ−トコフェロール及びそれらの混合物（ビタミンＥ）。
【０１４３】
１．５．  ヒドロキシル化チオジフェニルエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）ジスルフィド。
【０１４４】
１．６．  アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチル−シクロヘキシル）フェノール］、２，２’−メチレンビス（４−メチル−６−シクロヘキシルフェノール）、２，２’−メチレン−ビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシ−フェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【０１４５】
１．７．  Ｏ−、Ｎ−及びＳ−ベンジル化合物、例えば３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシ−ベンジル）アミン、ビス（４−ｔｅｒｔ−ブチル−３−ヒドロキシ−２，６−ジメチルベンジル）ジチオテレフタレート、ビス−（３，５−ジ−ｔｅｒｔ−ブチル−４−ヒドロキシベンジル）スルフィド、イソオクチル−３，５−ジ−ｔｅｒｔ−ブチル−４−ヒドロキシベンジル−メルカプトアセテート。
【０１４６】
１．８．  ヒドロキシベンジル化マロネート、例えばジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）−マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【０１４７】
１．９．  芳香族ヒドロキシベンジル化合物、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１４８】
１．１０．  トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシ−アニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【０１４９】
１．１１．  ベンジルホスホネート、例えばジメチル−２，５−ジ−ｔｅｒｔ−ブチル−４−ヒドロキシベンジル−ホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチル−ベンジルホスホネート、３，５−ジ−ｔｅｒｔ−ブチル−４−ヒドロキシベンジルホスホン酸のモノエチルエステルのカルシウム塩。
【０１５０】
１．１２．  アシルアミノフェノール、例えば４−ヒドロキシラウラニリド、４−ヒドロキシステアラニリド、オクチルＮ−（３，５−ジ−ｔｅｒｔ−ブチル−４−ヒドロキシフェニル）カルバメート。
【０１５１】
１．１３．  ３−（３，５−ジ−ｔｅｒｔ−ブチル−４−ヒドロキシフェニル）プロピオン酸と、一価アルコール又は多価アルコールとの、例えばメタノール、エタノール、ｎ−オクタノール、ｉ−オクタノール、オクタデカノール、直鎖及び分枝鎖Ｃ13〜Ｃ15−アルカノールの混合物、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【０１５２】
１．１４．  ３−（５−ｔｅｒｔ−ブチル−４−ヒドロキシ−３−メチルフェニル）プロピオン酸と、一価アルコール又は多価アルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジ−エチレングリコール、ジエチレングリコール、トリエチレングリコール、ペンタエリトリトール、トリス（ヒドロキシル−エチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］ウンデカンとのエステル。
【０１５３】
１．１５．  ３−（３，５−ジシクロヘキシル−４−ヒドロキシフェニル）プロピオン酸と、価アルコール又は多価アルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］−オクタンとのエステル。
【０１５４】
１．１６．  ３，５−ジ−ｔｅｒｔ−ブチル−４−ヒドロキシフェニル酢酸と、価アルコール又は多価アルコールとの、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］−オクタンとのエステル。
【０１５５】
１．１７．  ３−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシ−フェニルプロピオニル）ヒドラジド、Ｎ、Ｎ’−ビス［２−（３−［３，５−ジ−ｔｅｒｔ−ブチル−４−ヒドロキシフェニル］プロピオニルオキシ）エチル］オキサミド（Ｎａｕｇａｒｄ（登録商標）ＸＬ−１、Ｕｎｉｒｏｙａｌ社製）。
【０１５６】
１．１８．  アスコルビン酸（ビタミンＣ）。
【０１５７】
１．１９．  アミン抗酸化剤、例えばＮ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ν，Ν’−ビス（１−エチル−３−メチルペンチル）−ｐ−フェニレンジアミン、Ｎ，Ｎ’−ビス（１−メチルヘプチル）−ｐ−フェニレン−ジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエン−スルファモイル）ジフェニルアミン、Ｎ，Ｎ’−ジメチル−Ｎ，Ｎ’−ジ−ｓｅｃ−ブチル−ｐ−フェニレンジアミン、ジ−フェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチル−アミノフェノール、４−ブチリルアミノフェノール、４−ノナノイルアミノフェノール、４−ドデカノイル−アミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノ−ジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化及びジアルキル化ｔｅｒｔ−ブチル／ｔｅｒｔ−オクチルジフェニルアミンの混合物、モノアルキル化及びジアルキル化ノニルジフェニルアミンの混合物、モノアルキル化及びジアルキル化ドデシルジフェニル−アミンの混合物、モノアルキル化及びジアルキル化イソプロピル／イソヘキシルジフェニルアミンの混合物、モノアルキル化及びジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化及びジアルキル化ｔｅｒｔ−ブチル／ｔｅｒｔ−オクチルフェノチアジンの混合物、モノアルキル化及びジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブト−２−エン、Ｎ，Ｎ−ビス（２，２，６，６−テトラメチルピペリド−４−イル−ヘキサメチレンジアミン、ビス（２，２，６，６−テトラメチルピペリド−４−イル）セバセート、２，２，６，６−テトラメチルピペリジン−４−オン、２，２，６，６−テトラメチルピペリジン−４−オール。
【０１５８】
２．  ＵＶ吸収剤及び光安定剤
２．１．  ２−（２’−ヒドロキシフェニル）ベンゾチアゾール、例えば２−（２’−ヒドロキシ−５’−メチルフェニル）−ベンゾチアゾール、２−（３’，５’−ジ−ｔｅｒｔ−ブチル−２’−ヒドロキシフェニル）ベンゾチアゾール、２−（５’−ｔｅｒｔ−ブチル−２’−ヒドロキシフェニル）ベンゾチアゾール、２−（２’−ヒドロキシ−５’−（１，１，３，３−テトラメチルブチル）フェニル）ベンゾチアゾール、２−（３’，５’−ジ−ｔｅｒｔ−ブチル−２’−ヒドロキシフェニル）−５−クロロ−ベンゾチアゾール、２−（３’−ｔｅｒｔ−ブチル−２’−ヒドロキシ−５’−メチルフェニル）−５−クロロ−ベンゾチアゾール、２−（３’−ｓｅｃ−ブチル−５’−ｔｅｒｔ−ブチル−２’−ヒドロキシフェニル）ベンゾチアゾール、２−（２’−ヒドロキシ−４’−オクチルオキシフェニル）ベンゾチアゾール、２−（３’，５’−ジ−ｔｅｒｔ−アミル−２’−ヒドロキシフェニル）ベンゾチアゾール、２−（３’，５’−ビス−（α，α−ジメチルベンジル）−２’−ヒドロキシ−フェニル）ベンゾチアゾール、２−（３’−ｔｅｒｔ−ブチル−２’−ヒドロキシ−５’−（２−オクチルオキシカルボニルエチル）フェニル）−５−クロロ−ベンゾチアゾール、２−（３’−ｔｅｒｔ−ブチル−５’−［２−（２−エチルヘキシルオキシ）−カルボニルエチル］−２’−ヒドロキシ−フェニル）−５−クロロ−ベンゾチアゾール、２−（３’−ｔｅｒｔ−ブチル−２’−ヒドロキシ−５’−（２−メトキシカルボニルエチル）−フェニル）−５−クロロ−ベンゾチアゾール、２−（３’−ｔｅｒｔ−ブチル−２’−ヒドロキシ−５’−（２−メトキシカルボニルエチル）−フェニル）ベンゾチアゾール、２−（３’−ｔｅｒｔ−ブチル−２’−ヒドロキシ−５’−（２−オクチルオキシカルボニルエチル）フェニル）−ベンゾチアゾール、２−（３’−ｔｅｒｔ−ブチル−５’−［２−（２−エチルヘキシルオキシ）カルボニルエチル］−２’−ヒドロキシフェニル）−ベンゾチアゾール、２−（３’−ドデシル−２’−ヒドロキシ−５’−メチルフェニル）ベンゾチアゾール、２−（３’−ｔｅｒｔ−ブチル−２’−ヒドロキシ−５’−（２−イソオクチルオキシカルボニルエチル）フェニルベンゾチアゾール、２，２’−メチレン−ビス［４−（１，１，３，３−テトラメチルブチル）−６−ベンゾチアゾール−２−ｙｌフェノール］；２−［３’−ｔｅｒｔ−ブチル−５’−（２−メトキシカルボニルエチル）−２’−ヒドロキシフェニル］−２Ｈ−ベンゾチアゾールとポリエチレングリコール３００とのエステル交換生成物；
【化２４】
2015523374.tif 000026
［式中Ｒ＝３’−ｔｅｒｔ−ブチル−４’−ヒドロキシ−５’−２Ｈ−ベンゾトリアゾール−２−イルフェニルである］、２−［２’−ヒドロキシ−３’−（α，α−ジメチルベンジル）−５’−（１，１，３，３−テトラメチルブチル）−フェニル］ベンゾチアゾール；２−［２’−ヒドロキシ−３’−（１，１，３，３−テトラメチル−ブチル）−５’−（α，α−ジメチルベンジル）−フェニル］ベンゾチアゾール。
【０１５９】
２．２．  ２−ヒドロキシベンゾフェノン、例えば４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１６０】
２．３．  置換及び非置換の安息香酸のエステル、例えば４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【０１６１】
２．４．  アクリレート、例えばエチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシ−シンナメート、メチルα−カルボメトキシ−ｐ−メトキシシンナメート、Ｎ−（β−カルボメトキシ−β−シアノビニル）−２−メチル−インドリン、ネオペンチルテトラ（α−シアノ−β，β−ジフェニルアクリレート。
【０１６２】
２．５．  ニッケル化合物、例えば追加の配位子、例えばｎ−ブチルアミン、トリエタノールアミン又はＮ−シクロヘキシルジエタノールアミンを有する又は有さない２，２’−チオ−ビス［４−（１，１，３，３−テトラメチルブチル）フェノール］の、例えば１：１又は１：２のニッケル錯体、４−ヒドロキシ−３，５−ジ−ｔｅｒｔ−ブチルベンジルホスホン酸のモノアルキルエステル、例えばメチル又はエチルエステルのニッケル塩、ケトキシム、例えば２−ヒドロキシ−４−メチルフェニルウンデシルケトキシムのニッケル錯体、追加の配位子を有する又は有さない１−フェニル−４−ラウロイル−５−ヒドロキシピラゾールのニッケル錯体。
【０１６３】
２．６．  立体障害アミン、例えばビス（２，２，６，６−テトラメチル−４−ピペリジル）セバセート、ビス（２，２，６，６−テトラメチル−４−ピペリジル）スクシネート、ビス（１，２，２，６，６−ペンタメチル−４−ピペリジル）セバセート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２、２，６，６−テトラメチル−４−ピペリジル）ヘキサメチレンジアミンと４−ｔｅｒｔ−オクチルアミノ−２，６−ジクロロ−１，３，５−トリアジンとの直鎖又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバセート、ビス（１−オクチルオキシ−２，２，６，６−テトラメチルピペリジル）スクシネート、ビス−［２，２，６，６−テトラメチル−１−（ウンデシルオキシ）−ピペリジン−４−イル］カーボネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖又は環状縮合物、２−クロロ−４，６−ビス（４−ｎ−ブチルアミノ−２，２，６，６−テトラメチル−ピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−２，２，６，６−テトラメチルピペリジンと４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２、６−ジクロロ−１，３，５−トリアジンとの縮合物、１，２−ビス（３−アミノプロピルアミノ）エタンと２，４、６−トリ���ロロ−１，３，５−トリアジンとの、及び４−ブチルアミノ−２，２，６，６−テトラメチルピペリジン（ＣＡＳ Ｒｅｇ． Ｎｏ． ［１３６５０４−９６−６］）との縮合物、１，６−ヘキサンジアミンと２，４，６−トリクロロ−１，３，５−トリアジンとの、及びΝ，Ν−ジブチルアミンと４−ブチルアミノ−２，２，６，６−テトラメチルピペリジンとの縮合物（ＣＡＳ Ｒｅｇ． Ｎｏ． ［１９２２６８−６４−７］）、Ｎ−（２，２，６，６−テトラメチル−４−ピペリジル）−ｎ−ドデシルスクシンイミド、Ｎ−（１，２，２，６、６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４，５］デカン、７，７，９，９−テトラメチル−２−シクロウンデシル−１−オキサ−３，８−ジアザ−４−オキソスピロ−［４，５］デカンとエピクロロヒドリンとの反応生成物、１，１−ビス（１，２，２，６，６−ペンタメチル−４−ピペリジルオキシカルボニル）−２−（４−メトキシ−フェニル）エテン、Ｎ，Ｎ’−ビス−ホルミル−Ｎ，Ｎ’−ビス（２，２，６，６−テトラメチル−４−ピペリジル）ヘキサメチレン−ジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物、Ｎ，Ｎ’−ビス−（２，２，６，６−テトラメチル−１−プロポキシ−ピペリジン−４−イル）−ヘキサン−１，６−ジアミンと２−クロロ−４，６−ビス−（ジ−ｎ−ブチルアミノ）−［１，３，５］トリアジンでエンドキャップした２，４−ジクロロ−６−｛ｎ−ブチル−（２，２，６，６−テトラメチル−１−プロポキシ−ピペリジン−４−イル）−アミノ｝−［１，３，５］トリアジンとの形式的な縮合生成物であるオリゴマー化合物の混合物、Ｎ，Ｎ’−ビス−（２，２，６，６−テトラメチル−ピペリジン−４−イル）−ヘキサン−１，６−ジアミンと２−クロロ−４，６−ビス−（ジ−ｎ−ブチルアミノ）−［１，３，５］トリアジンでエンドキャップした２，４−ジクロロ−６−｛ｎ−ブチル−（２，２，６，６−テトラメチル−ピペリジン−４−イル）−アミノ｝−［１，３，５］トリアジンとの形式的な縮合生成物であるオリゴマー化合物の混合物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノール）オキシメチル−３，３，５−トリメチル−２−モルホリノン、Ｓａｎｄｕｖｏｒ（Ｃｌａｒｉａｎｔ；ＣＡＳ Ｒｅｇ． Ｎｏ． １０６９１７−３１ −１）、５−（２−エチルヘキサノイル）オキシメチル−３，３，５−トリメチル−２−モルホリノン、２，４−ビス［（１−シクロヘキシルオキシ−２，２，６，６−ピペリジン−４−ｙｌ）ブチルアミノ］−６−クロロ−ｓ−トリアジンとＮ，Ｎ’−ビス（３−アミノプロピル）−エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）アミノ）−ｓ−トリアジン。
【０１６４】
２．７．  オキサミド、例えば４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド及びそれと２−エトキシ−２’−エチル−５，４’−ジ−ｔｅｒｔ−ブトキサニリドとの混合物、ｏ−及びｐ−メトキシ−ジ置換オキサニリドの混合物、並びにｏ−及びｐ−エトキシ−ジ置換オキサニリドの混合物。
【０１６５】
２．８．  ２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシル−オキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシル−オキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］−フェニル｝−４，６−ビス（２，４−ジメチルフェニル）−１，３，５−トリアジン。
【０１６６】
３．  金属不活性化剤、例えばΝ，Ν’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニル−プロピオニル）ヒドラジン、３−サリチロイルアミノ−１，２，４−トリアゾール、ビス（ベンジリデン）オキサルイルジ−ヒドラジド、オキサニリド、イソフタロイルジヒドラジド、セバコイルビスフェニルヒドラジド、Ν，Ν’−ジアセチルアジポイルジヒドラジド、Ｎ，Ｎ’−ビス（サリチロイル）オキサルイルジヒドラジド、Ν，Ν’−ビス（サリチロイル）チオプロピオニルジヒドラジド。
【０１６７】
４．  ホスフィット及びホスホナイト、例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンズ［ｄ，ｇ］−１，３，２−ジオキサホスホシン、２，２’，２”−ニトリロ［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン。
【０１６８】
次のホスフィットが特に好ましい：
トリス（２，４−ジ−ｔｅｒｔ−ブチルフェニル）ホスフィット（Ｉｒｇａｆｏｓ １６８、ＲＴＭ ＢＡＳＦ）、トリス（ノニルフェニル）ホスフィット、
【化２５−１】
2015523374.tif 000027
【化２５−２】
2015523374.tif 000028
【０１６９】
５．  ヒドロキシアミン及びアミンＮ−オキシド、例えばΝ，Ν−ジベンジルヒドロキシルアミン、Ｎ，Ｎ−ジエチルヒドロキシルアミン、Ν，Ν−ジオクチルヒドロキシルアミン、Ｎ，Ｎ−ジラウリルヒドロキシルアミン、Ｎ，Ｎ−ジテトラデシルヒドロキシルアミン、Ν，Ν−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンに由来するΝ，Ν−ジアルキルヒドロキシルアミン、又はＮ，Ｎ−ビス−（水素化ナタネ油 アルキル）−Ｎ−メチル−アミンＮ−オキシド。
【０１７０】
６．  ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化獣脂アミンに由来するΝ，Ν−ジアルキルヒドロキシルアミンに由来するニトロン。
【０１７１】
７．  チオ相乗剤、例えばジラウリルチオジプロピオネート、ジミストリルチオジプロピオネート、ジステアリルチオジプロピオネート及びペンタエリトリトールテトラキス−［３−（ｎ−ラウリル）−プロピオン酸エステル］。
【０１７２】
８．  ペルオキシド捕捉剤、例えばα−チオジプロピオン酸のエステル、例えばラウリル、ステアリル、ミリスチル又はトリデシルのエステル、メルカプトベンゾイミダゾール、又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１７３】
９．  ポリアミド安定剤、例えばヨウ化物及び／又はリン化合物と二価マグネシウム無の塩との組合せでの銅塩。
【０１７４】
１０．  酸掃去剤、例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアルキル金属塩及びアルキル土類金属塩、例えばステアリン酸カルシウム、ステアリン酸亜鉛、ベヘン酸マグネシウム、ステアリン酸マグネシウム、リシノール酸ナトリウム及びパルミチン酸カリウム、アンチモンピロカテコレート及び亜鉛ピロカテコレート。
【０１７５】
１１．  式（Ｉ−１）、（Ｉ−２）、（Ｉ−３）、（ＩＩ−１）、（ＩＩ−２）、（ＩＩ−３）、（ＩＩＩ−２）、（ＩＩＩ−３）、（ＩＶ−２）、（ＩＶ−３）、（Ｘ−１）又は（ＸＩ−１）の化合物とは異なるベンゾフラノン及びインドリノン、例えばＵＳ−Ａ−４，３２５，８６３号、ＵＳ−Ａ−４，３３８，２４４号、ＵＳ−Ａ−５，１７５，３１２号、ＵＳ−Ａ−５，２１６，０５２号、ＵＳ−Ａ−５，２５２，６４３号、ＤＥ−Ａ−４３１６６１１号、ＤＥ−Ａ−４３１６６２２号、ＤＥ−Ａ−４３１６８７６号、ＥＰ−Ａ−０５８９８３９号もしくはＥＰ−Ａ−０５９１ １０２号において開示されているもの、又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシ−エトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチル−フェニル）−５，７−ジ−ｔｅｒｔ−ブチルベンゾフラン−２−オン、３−（２，３−ジメチルフェニル）−５，７−ジ−ｔｅｒｔ−ブチル−ベンゾフラン−２−オン及び３−（２−アセチルオキシ−４−（１，１，３，３−テトラメチル−ブチル）−フェニル）−５−（１，１，３，３−テトラメチル−ブチル）−ベンゾフラン−２−オン。
【０１７６】
１２．  成核剤、例えば無機物質、例えば滑石、金属酸化物、例えば二酸化チタン又は酸化マグネシウム、有利にはアルキル土類金属のリン酸塩、炭酸塩又は硫酸塩；有機化合物、例えばモノカルボン酸又はポリカルボン酸及びそれらの塩、例えば４−ｔｅｒｔ−ブチル安息香酸、アジピン酸、ジ−フェニル酢酸、コハク酸ナトリウム又は安息香酸ナトリウム；ポリマー化合物、例えばイオンコポリマー（イオノマー）、Ｉｒｇａｃｌｅａｒ ＸＴ ３８６（ＲＴＭ ＢＡＳＦ）、１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトール。
【０１７７】
１３．  充填剤及び補強剤、例えば炭酸カルシウム、シリケート、グラスファイバー、ガラスビーズ、アスベスト、タルク、カオリン、ベントナイト、雲母、ヒドロタルシト、硫酸バリウム、金属酸化物及び金属水酸化物、カーボンブラック、グラファイト、木粉及び他の天然物の粉又は繊維、合成繊維。
【０１７８】
１４．  難燃剤
１４．１  反応性リン含有難燃剤を含むリン含有難燃剤、例えばテトラフェニルレゾルシノールジホスフィット（Ｆｙｒｏｌｆｌｅｘ ＲＤＰ、ＲＴＭ、Ａｋｚｏ Ｎｏｂｅｌ）、テトラキス（ヒドロキシメチル）ホスホニウムスルフィド、トリフェニルホスフェート、ジエチル−Ｎ，Ｎ−ビス（２−ヒドロキシエチル）−アミノメチルホスホネート、リン酸のヒドロキシアルキルエステル、アルキルホスフェートオリゴマー、アンモニウムポリホスフェート（ＡＰＰ）、レゾルシノールジホスフェートオリゴマー（ＲＤＰ）、ホスファゼン難燃剤又はエチレンジアミンジホスフェート（ＥＤＡＰ）。
【０１７９】
１４．２  窒素含有難燃剤、例えばメラミンを基礎とする難燃剤、イソシアヌレート、ポリイソシアネート、イソシアヌル酸のエステル、例えばトリス−（２−ヒドロキシエチル）イソシアヌレート、トリス（ヒドロキシメチル）イソシアヌレート、トリス（３−ヒドロキシ−ｎ−プロピル）イソシアヌレート、トリグリシジルイソシアヌレート、メラミンシアヌレート、メラミンボレート、メラミンホスフェート、メラミンピロホスフェート、メラミンポリホスフェート、メラミンアンモニウムポリホスフェート、メラミンアンモニウムピロホスフェート、ジメラミンホスフェート、ジメラミンピロホスフェート、ベンゾグアナミン、アラントイン、グリコールウリル、尿素シアヌレート、メレム、メラム、メロン及び／又は高次縮合化合物又はメラミンとリン酸との反応生成物の系列又はそれらの混合物からのメラミン縮合生成物。
【０１８０】
１４．３  オルガノハロゲン難燃剤、例えばポリブロム化ジフェニルオキシド（ＤＥ−６０Ｆ、Ｇｒｅａｔ Ｌａｋｅｓ）、デカブロモジフェニルオキシド（ＤＢＤＰＯ；Ｓａｙｔｅｘ １０２Ｅ（ＲＴＭ、Ａｌｂｅｍａｒｌｅ））、トリス［３−ブロモ−２，２−ビス（ブロモメチル）プロピル］ホスフェート（ＰＢ ３７０、（ＲＴＭ、ＦＭＣ Ｃｏｒｐ．））、トリス（２，３−ジブロモプロピル）ホスフェート、シクロアルキルホスフェートエステル、例えばトリス（クロロプロピル）ホスフェート、トリス（２，３−ジクロロプロピル）ホスフェート、トリス（１，３−ジクロロ−２−プロピル）ホスフェート（Ｆｙｒｏｌ ＦＲ ２（ＲＴＭ ＩＣＬ））、オリゴマークロロアルキルホスフェート、クロレンド酸、テトラクロロフタル酸、テトラブロモフタル酸、ポリ−β−クロロエチルトリホスホネート混合物、テトラブロモビスフェノールＡ−ビス（２，３−ジブロモプロピルエーテル）（ＰＥ６８）、ブロム化エポキシ樹脂、ブロム化アリールエステル、エチレン−ビス（テトラブロモフタルイミド）（Ｓａｙｔｅｘ ＢＴ−９３（ＲＴＭ、Ａｌｂｅｍａｒｌｅ））、ビス（ヘキサクロロシクロペンタジエノ）シクロオクタン（Ｄｅｃｌｏｒａｎｅ Ｐｌｕｓ（ＲＴＭ、Ｏｘｙｃｈｅｍ））、塩素化パラフィン、オクタブロモジフェニルエーテル、ヘキサクロロ−シクロペンタジエン誘導チア、１，２−ビス（トリブロモフェノキシ）エタン（ＦＦ６８０）、テトラブロモビスフェノールＡ（Ｓａｙｔｅｘ ＲＢ１００（ＲＴＭ、Ａｌｂｅｍａｒｌｅ））、エチレンビス−（ジブロモノルボルネンジカルボキシイミド）（Ｓａｙｔｅｘ ＢＮ−４５１（ＲＴＭ、Ａｌｂｅｍａｒｌｅ））、ビス−（ヘキサクロロシクロエンタデノ）シクロオクタン、ＰＴＦＥ、トリス（２，３−ジブロモプロピル）イソシアヌレート又はエチレン−ビス−テトラブロモフタルイミド。
【０１８１】
ハロゲン化難燃剤のいくつかは、通常、有機酸化物相乗剤と組み合わされる。前記ハロゲン化難燃剤のいくつかを、トリアリールホスフェート（例えば、プロピル化、ブチル化トリフェニルホスフェート）等と、及び／又はオリゴマーアリールホスフェート（例えば、レゾルシノールビス（ジフェニルホスフェート）、ビスフェノールＡビス（ジフェニルホスフェート）、ネオペンチルグリコールビス（ジフェニルホスフェート））等と組み合わせて使用してよい。
【０１８２】
１４．４  無機難燃剤、例えばアルミニウムトリヒドロキシド（ＡＴＨ）、ベーマイト（ＡｌＯＯＨ）、マグネシウムジヒドロキシド（ＭＤＨ）、ホウ酸亜鉛、ＣａＣＯ3、有機的に改質された層状ケイ酸塩、有機的に改質された層状複水酸化物、及びそれらの混合物。ハロゲン化難燃剤との相乗的な組合せに関して、最も一般的な無機酸化物相乗剤は、酸化亜鉛、酸化アンチモン、例えばＳｂ2Ｏ3もしくはＳｂ2Ｏ5、又はホウ素化合物である。
【０１８３】
１５．  他の添加剤、例えば可塑剤、潤滑剤、レオロジー添加剤、触媒、流量調節剤、蛍光増白剤、帯電防止剤及び発泡剤。
【０１８４】
成分ａ）と、成分ｂ）と、成分ｃ）として他の添加剤とを含む組成物が好ましい。
【０１８５】
成分ｂ）と成分ｃ）との質量比は、１０：１〜１：３０、特に４：１〜１：２０、殊に２：１〜１：１０であり、かつ成分ｂ）及び成分ｃ）の全体量は、成分ａ）の５０質量％未満である。
【０１８６】
成分ｃ）として、酸化防止剤、ＵＶ吸収剤、立体障害アミン光安定剤、ニッケル化合物、金属不活性化剤、ホスフィットもしくはホスホナイト、ヒドロキシルアミン又はアミンＮ−オキシド、チオ相乗剤、ペルオキシド捕捉剤、成核剤、又は難燃剤である他の添加剤を含む組成物が好ましい。
【０１８７】
成分ｃ）として、フェノール性酸化防止剤、ホスフィットもしくはホスホナイト、酸捕捉剤、アミン性酸化防止剤、又は難燃剤である他の添加剤を含む組成物が好ましい。
【０１８８】
成分ｃ）として、フェノール性酸化防止剤である他の添加剤を含む組成物が好ましい。
【０１８９】
成分ｃ）として、３−（３，５−ジ−ｔｅｒｔ−ブチル−４−ヒドロキシフェニル）プロピオン酸のエステルであるフェノール性酸化防止剤を含む組成物が好ましい。
【０１９０】
場合により、成分ａ）、成分ｂ）及び成分ｃ）を含む組成物は、成分ｄ）として第二のさらなる添加剤を含む。
【０１９１】
成分ａ）と、成分ｂ）と、成分ｃ）として他の添加剤と、成分ｄ）として第二のさらなる添加剤とを含む組成物が好ましい。
【０１９２】
成分ａ）と、成分ｂ）と、成分ｃ）として他の添加剤と、成分ｄ）として第二のさらなる添加剤とを含む組成物が好ましく、その際成分ｄ）は成分ｃ）とは異なる。
【０１９３】
成分ｂ）と成分ｄ）との質量比は、１０：１〜１：３０、特に４：１〜１：２０、殊に２：１〜１：１０であり、かつ成分ｂ）、成分ｃ）及び成分ｄ）の全体量は、成分ａ）の５０質量％未満である。
【０１９４】
成分ａ）と、成分ｂ）と、成分ｃ）としてフェノール性酸化防止剤、ホスフィットもしくはホスホナイト、酸捕捉剤、アミン性酸化防止剤、又は難燃剤である他の添加剤と、成分ｄ）として第二のさらなる添加剤とを含む組成物が好ましい。
【０１９５】
成分ａ）と、成分ｂ）と、成分ｃ）としてフェノール性酸化防止剤、ホスフィットもしくはホスホナイト、酸捕捉剤、アミン性酸化防止剤、又は難燃剤である他の添加剤と、成分ｄ）として第二のさらなる添加剤とを含む組成物が好ましく、その際、成分ｄ）は成分ｃ）とは異なる。
【０１９６】
成分ａ）、成分ｂ）、成分ｃ）及び成分ｄ）を含み、成分ｃ）及び成分ｄ）が互いに独立して、フェノール性酸化防止剤、ホスフィットもしくはホスホナイト、酸捕捉剤、アミン性酸化防止剤、又は難燃剤である組成物が好ましい。
【０１９７】
成分ａ）、成分ｂ）、成分ｃ）及び成分ｄ）を含み、成分ｃ）及び成分ｄ）が互いに独立して、フェノール性酸化防止剤、ホスフィットもしくはホスホナイト、酸捕捉剤、アミン性酸化防止剤、又は難燃剤である組成物が好ましく、その際、成分ｄ）は成分ｃ）とは異なる。
【０１９８】
成分ａ）、成分ｂ）、フェノール性酸化防止剤である成分ｃ）、及びフェノール性酸化防止剤、ホスフィットもしくはホスホナイト、酸捕捉剤、アミン性酸化防止剤、又は難燃剤である成分ｄ）を含む組成物が好ましい。
【０１９９】
成分ａ）、成分ｂ）、成分ｃ）として３−（３，５−ジ−ｔｅｒｔ−ブチル−４−ヒドロキシフェニル）プロピオン酸のエステル、及びフェノール性酸化防止剤、ホスフィットもしくはホスホナイト、酸捕捉剤、アミン性酸化防止剤、又は難燃剤である成分ｄ）を含む組成物が好ましい。
【０２００】
成分ａ）と、成分ｂ）と、成分ｃ）としてフェノール性酸化防止剤と、成分ｄ）としてホスフィット又はホスホナイトとを含む組成物が好ましい。
【０２０１】
成分ａ）と、成分ｂ）と、成分ｃ）としてフェノール性酸化防止剤と、成分ｄ）としてアミン性酸化防止剤とを含む組成物が好ましい。
【０２０２】
成分ａ）と、成分ｂ）と、成分ｃ）としてフェノール性酸化防止剤と、成分ｄ）として難燃剤とを含む組成物が好ましい。
【０２０３】
本発明の他の実施態様は、
ａ）酸化、熱又は光により誘発される分解を受けやすい、ポリマーである有機材料
ｂ）式（Ｉ−１）の化合物
を含む組成物から製造される物品に関する。
【０２０４】
以下、
ａ）酸化、熱又は光により誘発される分解を受けやすい、ポリマーである有機材料
ｂ）前記で定義した安定剤混合物［Ｉ−１／２／３］、前記で定義した安定剤混合物［Ｉ−１−ＩＩ−１］、前記で定義した安定剤混合物［Ｉ−１−ＩＩＩ−２］、又は前記で定義した生成物［Ｐ−Ｖ−２／３］
を含む組成物から製造される物品が好ましい。
【０２０５】
以下、
ａ）酸化、熱又は光により誘発される分解を受けやすい、ポリマーである有機材料、及び
ｂ）前記で定義した安定剤混合物［Ｉ−１／２／３］
を含む組成物から製造される物品が好ましい。
【０２０６】
以下、
ａ）酸化、熱又は光により誘発される分解を受けやすい、ポリマーである有機材料、及び
ｂ）前記で定義した安定剤混合物［Ｉ−１−ＩＩ−１］
を含む組成物から製造される物品が好ましい。
【０２０７】
以下、
ａ）酸化、熱又は光により誘発される分解を受けやすい、ポリマーである有機材料、及び
ｂ）前記で定義した安定剤混合物［Ｉ−１−ＩＩＩ−２］
を含む組成物から製造される物品が好ましい。
【０２０８】
以下、
ａ）酸化、熱又は光により誘発される分解を受けやすい、ポリマーである有機材料、及び
ｂ）前記で定義した精製物［Ｐ−Ｖ−２／３］を含む組成物から製造される物品が好ましい。
【０２０９】
前記組成物を、有利には、種々の形状の物品の製造のために使用することができる。かかる物品についての例は以下である：
Ｉ−１）  浮遊機器、海洋用途、ポンツーン、ブイ、デッキ用、桟橋用、ボート用、カヤック用、オール用、及びビーチの補強用のプラスチック製材。
Ｉ−２）  自動車用途、特にバンパー、ダッシュボード、バッテリー、リア及びフロントの内張り、フードの下の成形部品、ハットシェルフ、トランクの内張り、室内の内張り、エアバッグカバー、装備品（ライト）用の電子用成形品、ダッシュボード用の受け皿、ヘッドランプガラス、計器盤、外装の内張り、椅子張り、自動車のライト、ヘッドライト、パーキングライト、テールランプ、ブレーキライト、内装及び外装品；ドアパネル；ガソリンタンク；前面の窓ガラス；リアウィンドウ；シートの裏当て、外装パネル、電線絶縁物、封止用の異形押出成形材、クラッディング、ピラーカバー、シャーシ部品、排気系、燃料フィルタ／充填材、燃料ポンプ、燃料タンク、ボディサイド成形品、コンバチブルの屋根、ドアミラー、外装品、留め具／固定材、フロントエンドモジュール、ガラス、ヒンジ、施錠システム、荷台／屋根上荷台、プレス／打ち出し部品、封止材、側面衝撃吸収物、遮音材／インシュレータ及びサンルーフ。
Ｉ−３）  道路交通機器、特にサインポスト、路面標識柱、自動車の付属品、非常停止表示板、救急箱、ヘルメット、タイヤ。
Ｉ−４）  備品を含む、飛行機、鉄道、自動車（車、オートバイ、トラック）用の機器。
Ｉ−５）  宇宙用途の機器、特にロケット及び衛星、例えば再突入シールド。
Ｉ−６）  建築及び設計、採鉱用途、防音システム、道路安全地帯（ｓｔｒｅｅｔ ｒｅｆｕｇｅ）、及びシェルターのための機器。
ＩＩ−１）  器具、一般的なケース及びカバー、及び電気／電子機器（パソコン、電話、携帯電話、プリンタ、テレビセット、オーディオ及びビデオ機器）、植木鉢、衛星テレビの椀型機器及びパネル機器。
ＩＩ−２）  他の材料用の外被、例えばスチール、又はテキスタイル。
ＩＩ−３）  電子産業用機器、特にプラグ用の絶縁体、特にコンピュータプラグ、電気及び電子部品のケース、プリント基板、及び電子データ記憶のための材料、例えばチップ、チェックカード、又はクレジットカード。
ＩＩ−４）  電気器具、特に洗濯機、乾燥器、オーブン（電子レンジ）、食器洗い機、ミキサー及びアイロン。
ＩＩ−５）  ライト用のカバー（例えば街灯、ランプの笠）。
ＩＩ−６）  ワイヤー及びケーブルにおける用途（半導体、絶縁体、及びケーブル外被）。
ＩＩ−７）  凝縮器、冷蔵庫、加熱機器、エアコン、電子部品の封入物、半導体、コーヒーメーカー、及び真空掃除器のためのホイル。
ＩＩＩ−１）  工業用物品、例えば歯車（ギア）、スライド継ぎ手、スペーサ−、スクリュー、ボルト、ハンドル及びノブ。
ＩＩＩ−２）  動翼、換気機及び風車の羽根、ソーラー機器、水泳用プール、水泳用プールカバー、プールライナー、ポンドライナー、クローゼット、ワードローブ、パーティション（ｄｉｖｉｄｉｎｇ ｗａｌｌ）、スラットウォール、折りたたみ壁、屋根、シャッター（例えばロールシャッター）、継ぎ手、パイプ間の接続、スリーブ、及びコンベヤーのベルト。
ＩＩＩ−３）  サニタリー物品、特にシャワー用の囲い、便座、カバー及びシンク。
ＩＩＩ−４）  衛生物品、特におむつ（赤ちゃん、大人の失禁）、女性用衛生物品、シャワーカーテン、ブラシ、マット、タブ、移動式トイレ、歯ブラシ、及び便器。
ＩＩＩ−５）  水、廃水、及び化学物質用パイプ（交差している、又はしていない）、ワイヤー及びケーブル保護用パイプ、ガス、油、及び下水のためのパイプ、樋、縦樋、及び排水系。
ＩＩＩ−６）  任意の形状の形材（窓ガラス）及び羽目板。
ＩＩＩ−７）  ガラスの代用品、特に押出プレート又は同時押出プレート、建物、航空機、学校のための窓ガラス（一体式、二層又は多層）、押出シート、建築、電車、輸送手段用の窓ガラス用のウィンドウフィルム、サニタリー物品、及び温室。
ＩＩＩ−８）  板（壁、まな板）、押出被覆（印画紙、テトラパック、及び管被覆）、サイロ、木材代用品、プラスチック製材、木材複合材、壁、表面、家具、化粧紙、フロアカバー（内装及び外装用途）、フローリング、板敷、及びタイル。
ＩＩＩ−９）  マニホールドの吸気口及び排気口。
ＩＩＩ−１０）  セメント、コンクリート、複合材用途、及びカバー、羽目板及びクラッディング、手すり、手すり子、台所の調理台、屋根、屋根板、タイル及び幌。
ＩＶ−１）  板（壁及びまな板）、トレー、人工草、アストロターフ、円形競技場（運動競技）の人工カバー、円形競技場（運動競技）の人工床、及びテープ。
ＩＶ−２）  連続性の織物及びステープル、繊維（カーペット／衛生物品／ジオテキスタイル／モノフィラメント；フィルタ；ワイプ／カーテン（ブラインド）／医療用途）、ばら繊維（ガウン、保護衣などの用途）、ネット、ロープ、ケーブル、弦、ひも、糸、安全用シートベルト、衣服、肌着、手袋、ブーツ、ゴムブーツ、下着、衣料品、水着、スポーツウェア、傘（日傘、日よけ）、パラシュート、パラグライド、帆、“バルーンシルク”、キャンプ用物品、テント、エアベッド、サンベッド、バルクバッグ、及び袋。不織布、例えば医療用織物及び関連する衣服、工業用衣服、屋外用織物、家具及び建物用織物。
ＩＶ−３）  メンブレン、絶縁物、屋根、トンネル、投棄場、池、投棄場用のカバー及び封止材、壁屋根用メンブレン、ジオメンブレン、水泳用プール、カーテン（ブラインド）／サンシールド、天幕、キャノピー、壁紙、食品の梱包材及び包装材（軟質及び硬質）、医療用梱包材（軟質及び硬質）、エアバッグ／安全ベルト、肘掛け及びヘッドレスト、カーペット、センタコンソール、ダッシュボード、コックピット、ドア、頭上コンソールモジュール、ドアトリム、ヘッドライナー、屋内照明、屋内ミラー、パーセルシェルフ、後部の荷台カバー、シート、ステアリングコラム、ステアリングホイール、テキスタイル及びトランクルームトリム。
Ｖ）  フィルム（梱包材、投棄場、積層物、農業及び園芸、温室、マルチ、トンネル、サイレージ）、ベールラップ、水泳用プール、ゴミ袋、壁紙、伸長フィルム、ラフィア、脱塩膜、バッテリー、及びコネクタ。
ＶＩ−１）  食品の梱包材及び包装材（軟質及び硬質）、瓶。
ＶＩ−２）  貯蔵システム、例えば箱（木枠）、スーツケース、チェスト、家庭用の箱、パレット、棚、レール、ネジ箱、容器及び缶。
ＶＩ−３）  カートリッジ、シリンジ、医療用途、任意の輸送用のコンテナ、くずかご及びゴミ箱、ゴミ袋、集積貯蔵容器、ゴミ入れ、ゴミ箱用袋、車輪付きゴミ箱、一般的な容器、水／使用済み水／化学物質／ガス／油／ガソリン／ディーゼル油用タンクのタンクライナー、箱、木枠、バッテリーケース、かいば桶、医療用機器、例えばピストン、眼の用途、診断用機器、及び医薬品ブリスター用の梱包材。
ＶＩＩ−１）  押出コーティング（印画紙、テトラパック、パイプコーティング）、任意の種類の家庭用物品（例えば器具、魔法びん／衣服用ハンガー）、結合系、例えばプラグ、ワイヤー、及びケーブルクランプ、ジッパー、クロージャー、ロック、及びスナップクロージャー。
ＶＩＩ−２）  サポート機器、余暇時間用の物品、例えばスポーツ及びフィットネス機器、体操用マット、スキー靴、インラインスケート、スキー、ビッグフット（ｂｉｇ ｆｏｏｔ）、競技用表面（例えばテニスグラウンド）；ねじ蓋、瓶用の蓋及び栓、及び缶。
ＶＩＩ−３）  一般的な家具、発泡性物品（クッション、マットレス、衝撃吸収材）、発泡材、スポンジ、ふきん、マット、ガーデンチェア、競技場の座席、テーブル、カウチ、玩具、組み立てキット（板／フィギュア／ボール）、おもちゃの家、滑り台、及びおもちゃの乗り物。
ＶＩＩ−４）  光学データ及び磁気データ貯蔵材料。
ＶＩＩ−５）  台所用品（食べる、飲む、料理する、貯蔵する）。
ＶＩＩ−６）  ＣＤ、カセット、及びビデオテープ用の箱；ＤＶＤ電子物品、任意の種類の事務用品（ボールペン、スタンプ及び印肉、マウス、棚、レール）、任意の容積及び内容物の瓶（飲料、洗浄剤、香水を含む化粧品）、及び接着テープ。
ＶＩＩ−７）  履物（靴／靴底）、中敷き、スパッツ、接着剤、構造用接着剤、食品箱（果物、野菜、肉、魚）、合成紙、瓶用のラベル、カウチ、人工関節（人間）、印刷版（フレキソ印刷）、プリント配線板、及びディスプレイ技術。
ＶＩＩ−８）  充填材（タルク、チョーク、チャイナクレー（カオリン）、珪灰石、顔料、カーボンブラック、ＴｉＯ2、雲母、ナノ複合材、ドロマイト、シリケート、ガラス、アスベスト）入りポリマーの機器。
【０２１０】
フィルム、パイプ、異形材、ボトル、タンク、コンテナ又は繊維である物品が好ましい。
【０２１１】
成形した物品が好ましい。特に、成形は、射出成形、ブロー成形、圧縮成形、回転成形又はスラッシュ成形又は押出によって実施される。
【０２１２】
前記物品は、堅く、又は柔軟性があってよい。
【０２１３】
柔軟性があり泡状である物品が好ましい。
【０２１４】
柔軟性があり泡状であり、成分ａ）がポリウレタンである物品が好ましい。
【０２１５】
柔軟性があり泡状であり、成分ａ）がポリウレタンであり、前記組成物が、成分ｃ）として難燃剤、特にオルガノハロゲン難燃剤を含む物品が好ましい。
【０２１６】
本発明の他の実施態様は、酸化、熱又は光により誘発される分解を受けやすい有機材料、すなわち成分ａ）の保護のための方法に関し、該方法は、式（Ｉ−１）の化合物を有機材料中に導入する工程、又は式（Ｉ−１）の化合物を有機材料上に適用する工程を含む。
【０２１７】
前記で定義した安定剤混合物［Ｉ−１／２／３］、前記で定義した安定剤混合物［Ｉ−１−ＩＩ−１］、前記で定義した安定剤混合物［Ｉ−１−ＩＩＩ−２］、又は前記で定義した生成物［Ｐ−Ｖ−２／３］を、有機材料中に導入する工程、又はそれらを有機材料上に適用する工程を含む方法が好ましい。
【０２１８】
前記で定義した安定剤混合物［Ｉ−１／２／３］を、有機材料中に導入する工程、又は有機材料上に適用する工程を含む方法が好ましい。
【０２１９】
前記で定義した安定剤混合物［Ｉ−１−ＩＩ−１］を、有機材料中に導入する工程、又は有機材料上に適用する工程を含む方法が好ましい。
【０２２０】
前記で定義した安定剤混合物［Ｉ−１−ＩＩＩ−２］を、有機材料中に導入する工程、又は有機材料上に適用する工程を含む方法が好ましい。
【０２２１】
前記で定義した生成物［Ｐ−Ｖ−２／３］を、有機材料中に導入する工程、又は有機材料上に適用する工程を含む方法が好ましい。
【０２２２】
成分ｂ）の有機材料中への導入又は有機材料上への適用は、ここで、式（Ｉ−１）の化合物の量であり、又は式（Ｉ−２）、（Ｉ−３）、（ＩＩ−１）、（ＩＩ−２）、（ＩＩ−３）、（ＩＩＩ−２）、（ＩＩＩ−３）、（ＩＶ−２）、（ＩＶ−３）、（Ｘ−１）又は（ＸＩ−１）の他の化合物が存在する場合に、前記式の化合物である。これは、特に、成分ｂ）が、前記安定剤混合物［Ｉ−１／２／３］、前記安定剤混合物［Ｉ−１−ＩＩ−１］、前記安定剤混合物［Ｉ−１−ＩＩＩ−２］、又は前記生成物［Ｐ−Ｖ−２／３］である場合に適用される。
【０２２３】
成分ｂ）の導入又は適用を、加工装置、特に、有利には閉鎖系であってよい撹拌機を備えた加熱可能なコンテナ中で実施してよい。撹拌機を備えた加熱可能なコンテナは、例えば、ニーダ、押出機、ミキサー又は撹拌容器である。ポリウレタンフォームを製造する場合に、成分ｂ）を、他の成分及び出発材料を投与するミキシングヘッド、すなわち特定のタイプのミキサー中に添加してよい。撹拌機を備えた加熱可能なコンテナの特定の例は、一軸スクリュー押出機、反転及び共回転二軸スクリュー押出機、遊星歯車押出機、リング押出機又はコニーダーである。真空を適用できる及び／又は大気下で設定できる少なくとも１種のガス除去コンパートメントを含む加工装置も使用可能であり、その際酸素含有率は低く又は酸素は存在しない。成分ｂ）を、加工装置中に直接添加してよい。
【０２２４】
成分ｂ）を、成分ａ）の加工の任意の工程に、特に、加工装置中での成分ａ）の成形操作前又は成形操作中に、導入又は適用してよい。
【０２２５】
成分ｂ）を、乾燥粉末の形で、溶融物の形で、油状物の形で（これら３つの選択肢は特定の成分ｂ）の特定の特性に依存する）、カプセル化した形、例えばロウもしくはポリマーでのカフセル化で、又は湿潤混合物、例えば不活性溶剤、水もしくは油状物中での溶液、分散液もしくは懸濁液の形で、導入又は適用してよい。分散剤又は懸濁剤が、成分ｂ）の湿潤混合物の場合に存在してよい。
【０２２６】
成分ｂ）を、成分ａ）上に噴霧することによって導入又は適用してもよい。
【０２２７】
成分ａ）がポリマーである場合に、成分ｂ）の成分ａ）への導入又は適用のための他の可能性は、成分ａ）の相応する出発材料、例えばモノマーの重合前の、重合中の又は重合直後の添加である。例えば、重合触媒の不活性化中の噴霧が、特に有利である。他の例は、ポリオールとイソシアネートとのポリウレタンへの重縮合前にポリオール中に導入することである。成分ａ）がポリマーであり、架橋が成分ａ）の形成前に行われる場合に、架橋前の導入又は適用が好ましい。
【０２２８】
成分ａ）がポリマーである場合に、導入又は添加の方法は、有利には、成形プロセス、特に射出成形、ブロー成形、圧縮成形、回転成形、スラッシュ成形又は押出成形である。
【０２２９】
導入又は適用を、５０℃〜３４０℃の温度で実施してよい。ポリオール中への導入のための典型的な温度範囲は６０℃〜９０℃である。
【０２３０】
導入又は適用を、１５０〜３４０℃、特に１８０℃〜３３０℃、殊に１９０℃〜３２０℃の範囲の温度で実施する方法が好ましい。
【０２３１】
成分ｂ）を、成分ａ）の加工中に押出機中で特にポリマーである成分ａ）に導入又は適用する。
【０２３２】
成分ｂ）を、他の成分及び出発材料を投与するミキシングヘッド中で、ポリウレタン、特にポリウレタンフォームである成分ａ）に導入又は適用する。
【０２３３】
他の添加剤、すなわち成分ｃ）又は成分ｃ）及びｄ）、成分ｂ）及び他の添加剤の場合に、例えば成分ｃ）又は成分ｃ）及びｄ）を、個々に、又は互いに混合して、成分ａ）中に導入してよく、又は成分ａ）上に適用してよい。所望の場合に、個々の成分を、例えば、ブレンド、圧縮、溶融、ロウもしくはポリマーによるカプセル化によって、又は中問えば不活性溶媒、水もしくは油状物中での溶液、分散液又は懸濁液の形での湿潤混合物として、成分ａ）中に導入する前に、互いに混合してよい。特定の成分ｂ）及びｃ）、又はｂ）、ｃ）及びｄ）に依存して、それらの混合物は、５〜４０℃、特に２０℃で、及び５００〜１５００ｍｂａｒ（５０〜１５０ｋＰａ）の圧力で液体であってよい。
【０２３４】
成分ｂ）及び他の添加剤、例えば成分ｃ）又は成分ｃ）及び成分ｄ）を、成分ｂ）、他の添加剤、例えば成分ｃ）又は成分ｃ）及び成分ｄ）、並びにマスターバッチポリマーを含む、マスターバッチ（“濃縮物”）の形で成分ａ）に添加してもよい。成分ｂ）及び他の添加剤、例えば成分ｃ）又は成分ｃ）及び成分ｄ）を、例えばマスターバッチの１質量％〜４０質量％、及び有利には２質量％〜２０質量％の濃度でのマスターバッチ中に導入する。マスターバッチのポリマー含有率は、マスターバッチ１００質量％に対して異なる。成分ａ）がポリマーである場合に、マスターバッチポリマーは、必ずしも成分ａ）と同一のタイプのポリマーである必要はない。
【０２３５】
本発明の他の一実施態様は、酸化、熱又は光により誘発されうる分解を受けやすい有機材料、すなわち成分ａ）を酸化、熱又は光による分解に対して安定化するための、式（Ｉ−１）の化合物の使用に関する。
【０２３６】
酸化、熱又は光により誘発されうる分解を受けやすい有機材料、すなわち成分ａ）を酸化、熱又は光による分解に対して安定化するための、前記安定剤混合物［Ｉ−１／２／３］、前記安定剤混合物［Ｉ−１−ＩＩ−１］、前記安定剤混合物［Ｉ−１−ＩＩＩ−２］、又は前記生成物［Ｐ−Ｖ−２／３］の使用が好ましい。
【０２３７】
酸化、熱又は光により誘発されうる分解を受けやすい有機材料、すなわち成分ａ）を、酸化、熱又は光による分解に対して安定化するための、前記安定剤混合物［Ｉ−１／２／３］の使用が好ましい。
【０２３８】
酸化、熱又は光により誘発されうる分解を受けやすい有機材料、すなわち成分ａ）を、酸化、熱又は光による分解に対して安定化するための、前記安定剤混合物［Ｉ−１−ＩＩ−１］の使用が好ましい。
【０２３９】
酸化、熱又は光により誘発されうる分解を受けやすい有機材料、すなわち成分ａ）を、酸化、熱又は光による分解に対して安定化するための、前記安定剤混合物［Ｉ−１−ＩＩＩ−２］の使用が好ましい。
【０２４０】
酸化、熱又は光により誘発されうる分解を受けやすい有機材料、すなわち成分ａ）を、酸化、熱又は光による分解に対して安定化するための、前記生成物［Ｐ−Ｖ−２／３］の使用が好ましい。
【０２４１】
ポリウレタンを含む泡をスコーチに対して安定化するための式（Ｉ−１）の化合物の使用が好ましい。
【０２４２】
成分ａ）の加工は、特に成分ａ）がポリマーである場合に、成分ａ）の加工の時間中に熱への、例えば１５０℃〜３４０℃の範囲の温度への成分ａ）の短時間曝露として特徴付けられる。加工の時間は、例えば使用の可能時間と比較して短い。使用は、典型的に、例えば、加工中の温度未満である０℃〜５０℃の温度で実施する。
【０２４３】
加工中の酸化分解又は熱分解に対して成分ａ）を安定化するための式（Ｉ−１）の化合物の使用が好ましい。
【０２４４】
本発明の他の一実施態様は、
式（Ｖ−２）
【化２６】
2015523374.tif 000029
の化合物、及び式（Ｖ−３）
【化２７】
2015523374.tif 000030
の化合物と、
式（ＶＩ）
【化２８】
2015523374.tif 000031
の化合物との反応工程を含む、式（Ｉ−１）の化合物を製造するための方法に関し、式中、
ｎ、Ｒ1〜Ｒ5及びＲ’1〜Ｒ’5は、式（Ｉ−１）の化合物の実施態様で記載した定義であり、
Ｌ1及びＬ’1は、互いに独立して、ヒドロキシ又はＣ1〜Ｃ6−アルキル−オキシである。
【０２４５】
式（Ｉ−１）の化合物の組合せで記載されているＲ1〜Ｒ5、Ｒ’1〜Ｒ’5及びＥについての選択及び選択の組合せを、同様に、式（Ｉ−１）の化合物を製造するための方法に適用する。
【０２４６】
有利には、前記反応を、５〜２００℃の温度で実施する。
【０２４７】
有利には、前記反応を、溶剤の存在で、特に、ヒドロキシ基を含まない溶剤中で実施する。
【０２４８】
有利には、前記反応を、触媒、特に酸性触媒、及び殊に固体酸性触媒の存在で実施する。
【０２４９】
有利には、副生成物Ｌ1−Ｈ及びＬ’1−Ｈを、反応中に、特に真空及び／又は蒸留の適用によって取り出す。共蒸留、特に真空下で、有利にはＬ1−Ｈ及びＬ’1−Ｈ空の分離後に反応に戻される溶剤での共蒸留が特に好ましい。
【０２５０】
有利には、式（Ｖ−２）又は（Ｖ−３）の化合物の合計モル量と式（ＶＩ）の化合物のモル量とのモル比は、１〜３、特に１．５〜２．５、及び特に１．８〜２．２である。
【０２５１】
以下、
ｂ−Ｉ−１）  式（Ｉ−１）の化合物、及び
ｂ−ＩＩ−１）  式（ＩＩ−１）の化合物
を含む安定剤混合物［Ｉ−１−ＩＩ−１］を製造するための方法であって、
該方法は、式（Ｖ−２）の化合物及び式（Ｖ−３）の化合物と、式（ＶＩ）の化合物及び式（ＶＩＩ）の化合物とを反応する工程を含み、
式中、ｎは１〜２４の整数である、前記方法が好ましい。
【０２５２】
式（Ｖ−２）又は（Ｖ−３）の化合物の合計モル量と、式（ＶＩ）又は（ＶＩＩ）の化合物の合計モル量とのモル比が、１〜３、特に１．５〜２．５、及び特に１．８〜２．２である、安定剤混合物［Ｉ−１−ＩＩ−１］を製造するための方法が好ましい。
【０２５３】
以下、
式（Ｖ−２）の化合物及び式（Ｖ−３）の化合物と、
ｍ−ＶＩ）  式（ＶＩ）の化合物、
ｍ−ＶＩＩ）  式（ＶＩＩ）の化合物、及び
ｍ−ＶＩＩＩ）  式（ＶＩＩＩ）の化合物
［式中、ｎは１〜２３の整数を含む］
を含むジオールの混合物との反応によって得られる生成物［Ｐ−Ｖ−２／３］を製造するための方法が好ましい。
【０２５４】
以下、
式（Ｖ−２）の化合物及び式（Ｖ−３）の化合物と、
ｍ−ＶＩ）  式（ＶＩ）の化合物、
ｍ−ＶＩＩ）  式（ＶＩＩ）の化合物、
ｍ−ＶＩＩＩ）  式（ＶＩＩＩ）の化合物、及び
ｍ−ＩＸ）  式（ＩＸ）の化合物
［式中、ｎは１〜２２の整数を含む］
を含むジオールの混合物との反応によって得られる生成物［Ｐ−Ｖ−２／３］を製造するための方法が好ましい。
【０２５５】
式（Ｖ−２）又は（Ｖ−３）の化合物の合計モル量と、ジオールの合計モル量とのモル比が、１〜３、特に１．５〜２．５、及び特に１．８〜２．２である、生成物［Ｐ−Ｖ−２／３］を製造するための方法が好ましい。
【０２５６】
次の実施例は、制限することなく、本発明をさらに例証するものである。
【０２５７】
実施例１：化合物（１０１）の製造
【化２９】
2015523374.tif 000032
【０２５８】
ＥＰ−Ａ−４２３０７０号に類似して製造した１５ｇの化合物（１００）（メチル３−（３−ｔｅｒｔ−ブチル−４−ヒドロキシフェニル）プロピオネート）を、７０ｍｌの１，２−ジクロロエタン中で溶解し、そして１０．４ｇのグリオキサル酸（水中で５０％）、並びに０．４４５ｇのｐ−トルエンスルホン酸一水和物を添加する。その混合物を４時間８３℃で還流する。続いて１，２−ジクロロエタンを真空で取り出す。その粗生成物を、１００ｍｌのメチル−ｔｅｒｔ−ブチルエーテル中で溶解し、そして水で（３回）洗浄した。その有機相を、硫酸ナトリウム上で乾燥させ、続いて真空で蒸発させる。得られた粗生成物を０．３ｍｂａｒ及び６０℃で乾燥させて、化合物（１０１）を含む１８．６ｇの材料を得る。
【０２５９】
2015523374.tif 000033
【０２６０】
実施例２：生成物（１０２）の製造
【化３０】
2015523374.tif 000034
【０２６１】
ａ）  ４．５ｇの無水塩化アルミニウム（ＩＩＩ）（Ｆｌｕｋａ Ｉｎｃ．）を、３０ｍＬのオルト−キシレン中で懸濁し、そして０℃まで冷却する。実施例１に従って製造した５．０ｇの化合物（１０１）を、１５ｍＬのオルト−キシレン中で溶解し、その後、５０分間にわたって添加する。その後、撹拌を２時間続ける。その温度を４０℃まで徐々に上げる。１４時間後、さらに１．５ｇの無水塩化アルミニウム（ＩＩＩ）を４０℃で添加し、そして撹拌を５時間４０℃で続ける。そのままの氷を０℃で添加し、続いて３７％ＨＣｌ水溶液をｐＨ値が０に達するまで添加する。その水性相を、メチル−ｔｅｒｔブチルエーテル中で２回抽出する。その有機相を、炭酸ナトリウム溶液で洗浄し、そして水で２回洗浄する。硫酸ナトリウム上での乾燥後に、その有機溶媒を真空で取り出し、５．５ｇの赤い油状物を得る。粗生成物を、フラッシュクロマトグラフィー（シリカゲル；ヘキサン／酢酸エチル勾配溶媒系）により精製し、３，４−異性体及び２，３−異性体の混合物として２．９ｇの生成物（１０２）得る。
【０２６２】
2015523374.tif 000035
【０２６３】
ｂ）  ８．４ｇのグリオキサル酸（水中で５０％）及び５０ｍＬのオルト−キシレンを、反応器中で混合する。その混合物を、２００ｍｂａｒの真空を適用しながら９０℃まで加熱し、そして水を、Ｄｅａｎ−Ｓｔａｒｋ装置を使用して反応混合物から蒸留する。２０分以内に、約３．５ｍＬの水を取り出す。実施例１に従って製造した１０．０ｇの化合物（１０１）を添加し、続いて０．４４５ｇのｐ−トルエンスルホン酸一水和物を添加する。その反応混合物を２５０ｍｂａｒで、１０５℃の温度で４０分間還流する。１．４ｇのＦｕｌｃａｔ ２２Ｂ（酸活性化Ｍｏｎｔｍｏｒｉｌｌｏｎｉｔｅ粘度触媒、例えばＲｏｃｋｗｏｏｄ Ａｄｄｉｔｉｖｅｓ Ｌｉｍｉｔｅｄ、Ｃｈｅｓｈｉｒｅ、ＵＫによって提供される）を添加し、そして還流を４時間２００ｍｂａｒで続ける。そして、触媒を濾過により取り出す。その有機相を、炭酸ナトリウム溶液で洗浄し、そして水で２回洗浄する。硫酸ナトリウム上での乾燥後に、その有機溶媒を真空下で取り出す。３，４−異性体及び２，３−異性体の混合物として生成物（１０２）を含有する材料を得る（茶色、粘性の油状物：１３．７ｇ）。
【０２６４】
ｃ）  実施例１に類似して製造した３３０．５ｇの化合物（１０１）を、１５５７ｍＬのオルト−キシレン中で溶解し、そして３２．６ｍＬのメタンスルホン酸（９９．５％）を添加する。その反応混合物を、９５〜１０５℃まで真空下で加熱し、そして水を、Ｄｅａｎ−Ｓｔａｒｋ装置を使用して蒸留する。加熱の２時間後に、約１０ｍＬの水を取り出す。加熱をさらに０．５時間続ける。その反応混合物を、周囲温度まで冷却し、そして２００ｍＬの飽和炭酸水素ナトリウム水溶液を添加する。メタンスルホン酸の中和後に、その相を分離し、そして有機相を水（３００ｍＬ）でそして塩水で洗浄する。その有機相を硫酸ナトリウム上で乾燥させ、濾過し、そしてその有機相を真空で取り出す。３０４ｇの粗生成物（１０２）を赤い油状物として得る。その化合物を、メタノール及びメタノール／ヘキサンから反復再結晶化によって精製する。再結晶化濾過物における残りの生成物を、続いて、フラッシュクロマトグラフィー（シリカゲル；ヘキサン／酢酸エチル勾配溶媒系）を介して単離する。生成物（１０２）を、３，４−異性体及び２，３−異性体の混合物として２５０．１ｇの合計収率で得る。
【０２６５】
ｄ）  ８．４ｇのグリオキサル酸（水中で５０％）及び５０ｍＬのオルト−キシレンを、反応器中で混合する。その混合物を、９５℃まで、２８０ｍｂａｒの真空を適用しながら加熱する。Ｄｅａｎ−Ｓｔａｒｋ装置を使用して、約３ｍＬの水を１時間で取り出す。実施例１に類似して製造した１０．０ｇの化合物（１０１）、０．３ｇのｐ−トルエンスルホン酸一水和物及び１．４ｇのＦｕｌｃａｔ ２２Ｂ（酸活性化Ｍｏｎｔｍｏｒｉｌｌｏｎｉｔｅ粘度触媒、例えばＲｏｃｋｗｏｏｄ Ａｄｄｉｔｉｖｅｓ Ｌｉｍｉｔｅｄ、Ｃｈｅｓｈｉｒｅ、ＵＫにより提供される）を添加する。その反応混合物を、２８０ｍｂａｒ及び９７℃で還流する。その反応の経過はガスクロマトグラフィーによる。５時間後に、化合物（１００）及び化合物（１０１）の残りの量は１％未満である。生成物（１０２）を５７％の収率で得る。
【０２６６】
実施例３ａ）：安定剤生成物（１０３）の製造
【化３１】
2015523374.tif 000036
【０２６７】
実施例２ｃ）に従って製造した２４９．１ｇの生成物（０．６５５ｍｏｌとして算出）及び８１．３ｇのポリエチレングリコール２００（ＰＥＧ ２００；平均分子量２００；Ｆｌｕｋａ Ｉｎｃ．；０．４０６ｍｏｌとして算出）を、シクロヘキサンで別々に同時蒸留し、少量の水を取り出す。反応器中で、ＰＥＧ ２００を真空下で４５０ｍｂａｒで、及び１２０℃の温度で３０分間、そして１０分間３ｍｂａｒで撹拌する。不活性アルゴン雰囲気下で、生成物１０２を添加し、続いて２．６８ｇのアルミニウムトリイソプロピレート（９８%、Ａｌｄｒｉｃｈ Ｉｎｃ．；０．０１３１ｍｏｌ）を添加する。その反応器を、１００ｍｂａｒまで２回引き上げ、そしてアルゴンで通気する。真空を、２８０ｍｂａｒに設定し、そして温度を、１４５℃に、３０分間にわたって調整する。撹拌の１時間後に、真空を、３０分にわたって３ｍｂａｒまで下げる。さらに１時間後に、さらに１．３４ｇのアルミニウムトリイソプロピレート（０．００６６ｍｏｌ）を添加する。撹拌の１６時間後に、温度を１５５℃まで上げ、そしてさらに２．６８ｇのアルミニウムトリイソプロピレート（０．０１３１ｍｏｌ）を添加する。撹拌を、さらに７．５時間続ける。この時点で、残りの生成物（１０２）の量は、ＨＰＬＣによる測定値として約２．８％である。８５℃までの冷却後に、８．８ｇのクエン酸水溶液（５０％）を添加し、そして２０分間撹拌を続ける。そして１８０ｇの水を７５℃で添加する。続いて、その反応混合物を、５００ｍＬの酢酸エチルで抽出する。相分離を促進するために、１８０ｍＬのメチル−ｔｅｒｔブチルエーテルを添加し、続いて、有機相が明らかになるまでエタノールを添加する。その有機相を塩水で２回洗浄し、そして硫酸ナトリウム上で乾燥させる。有機溶媒の取り出し後に、その粗生成物を真空（２ｍｂａｒ、６０℃）で乾燥させて、生成物（１０３）を含む３０２．４ｇの油状物を得る。生成物（１０３）を含む油状物についての分析データ：
2015523374.tif 000037
【０２６８】
実施例３ｂ）：安定剤生成物（１０４）の製造
【化３２】
2015523374.tif 000038
【０２６９】
合成方法を、ジオール化合物としてトリエチレングリコールを使用して、実施例３ａ）と同様に実施する。生成物（１０４）を、フラッシュクロマトグラフィー（シリカゲル；ヘプタン／酢酸エチル（８：２））後に、黄色い油状物として収率３０％で得る。
【０２７０】
2015523374.tif 000039
【０２７１】
実施例３ｃ）：安定剤生成物（１０５）の製造
【化３３】
2015523374.tif 000040
【０２７２】
合成方法を、ジオール化合物としてテトラエチレングリコールを使用して、実施例３ａ）と同様に実施する。有機溶媒の取り出し後に、その粗生成物を真空（２ｍｂａｒ、６０℃）で乾燥させて、生成物（１０５）を含む黄色い油状物を収率３８％で得る。
【０２７３】
2015523374.tif 000041
【０２７４】
実施例３ｄ）：安定剤生成物（１０６）の製造
【化３４】
2015523374.tif 000042
【０２７５】
合成方法を、ジオール成分としてＰＥＧ ２００を使用して、ＷＯ−Ａ−２０００／２３８４９号の実施例１に従って実施する。溶媒の取り出し後に、その粗生成物を真空（２ｍｂａｒ、６０℃）で乾燥させて、生成物（１０６）を含む黄色い油状物を収率８０％で得る。
【０２７６】
2015523374.tif 000043
【０２７７】
実施例３ｅ）：安定剤生成物（１０７）の製造
【化３５】
2015523374.tif 000044
【０２７８】
合成方法を、ジオール化合物としてトリエチレングリコールを使用して、ＷＯ−Ａ−２０００／２３８４９号の実施例１に従って実施する。生成物（１０７）を、フラッシュクロマトグラフィー（シリカゲル；ヘキサン／酢酸エチル勾配溶媒系）後に、黄色い油状物として収率約１０％で得る。
【０２７９】
2015523374.tif 000045
【０２８０】
実施例３ｆ）：安定剤生成物（１０８）の製造
【化３６】
2015523374.tif 000046
【０２８１】
合成方法を、ジオール化合物としてテトラエチレングリコールを使用して、ＷＯ−Ａ−２０００／２３８４９号の実施例１１に従って実施する。生成物（１０８）を、フラッシュクロマトグラフィー（シリカゲル；塩化メチレン／酢酸エチル（４０：１））後に、黄色い油状物として収率約２４％で得る。
【０２８２】
2015523374.tif 000047
【０２８３】
実施例４：ポリオールの安定化
試験したポリオールの耐酸化性を、示差走査熱量計（ＤＳＣ）により測定する。試料を、５０℃で出発して、５℃／分の加熱速度で、酸素下で、２００℃に達するまで加熱する熱ピークの出現は、熱酸化反応の開始を示す。発熱ピークの開始時点の温度を記録する。良好に安定化した試料は、開始についてより高い温度で特徴付けられる。
【０２８４】
Ｌｕｐｒａｎｏｌ ２０８４（ＲＴＭ ＢＡＳＦ）は、主に第二級ヒドロキシル基を含み、かつヒドロキシル化４８ｍｇ ＫＯＨ／ｇ、含水率０．１質量％未満、及び酸数０．０６ｍｇ ＫＯＨ／ｇ未満を有する、三官能化ポリエーテルポリオールである。
【０２８５】
Ｉｒｇａｎｏｘ １１３５（ＲＴＭ ＢＡＳＦ）は、フェノール性酸化防止剤であり、かつ以下で示す３−（３，５−ジ−ｔｅｒｔ−ブチル−４−ヒドロキシ−フェニル）−プロピオン酸イソ−オクチルエステルを含む：
【化３７】
2015523374.tif 000048
【０２８６】
Ｉｒｇａｎｏｘ ５０５７（ＲＴＭ ＢＡＳＦ）は、アミン性酸化防止剤であり、かつ以下、
α）  ジフェニルアミン；
β）  ４−ｔｅｒｔ−ブチルジフェニルアミン；
χ）  以下、
ｉ）  ４−ｔｅｒｔ−オクチルジフェニルアミン、
ｉｉ）  ４，４’−ジ−ｔｅｒｔ−ブチルジフェニルアミン、
ｉｉｉ）  ２，４，４’−トリス−ｔｅｒｔ−ブチルジフェニルアミン
の群の化合物
δ）  以下、
ｉ）  ４−ｔｅｒｔ−ブチル−４’−ｔｅｒｔ−オクチルジフェニルアミン、
ｉｉ）  ｏ，ｏ’、ｍ，ｍ’、又はｐ，ｐ’−ジ−ｔｅｒｔ−オクチルジフェニルアミン、
ｉｉｉ）２，４−ジ−ｔｅｒｔ−ブチル−４’−ｔｅｒｔ−オクチルジフェニルアミン
の群の化合物
ε）  以下、
ｉ）  ４，４’−ジ−ｔｅｒｔ−オクチルジフェニルアミン、
ｉｉ）  ２，４−ジ−ｔｅｒｔ−オクチル−４’−ｔｅｒｔ−ブチルジフェニルアミン
の群の化合物
を含み、
成分α）の５質量％以下、成分β）の８〜１５質量％、成分χ）の２４〜３２質量％、成分δ）の２３〜３４質量％、及び成分ε）の２１〜３４質量％が存在する、
ジフェニルアミンとジブチレンとの反応によって得られる技術的混合物である。
【０２８７】
１００部のＬｕｐｒａｎｏｌ ２０８４（ＲＴＭ ＢＡＳＦ；ポリオール）を、Ｉｒｇａｎｏｘ １１３５（ＲＴＭ ＢＡＳＦ；ポリオール１００部に対して０．３２部）、Ｉｒｇａｎｏｘ ５０５７（ＲＴＭ ＢＡＳＦ；ポリオール１００部に対して０．１０部）及び本発明による安定剤生成物（ポリオール１００部に対して実施例で得られた材料の０．０３部）からなる０．４５部の安定剤組成物と混合する。
【０２８８】
【表１】
2015523374.tif 000049
【０２８９】
実施例５：難燃剤を含むポリオールの安定化
試験したポリオールの耐酸化性を、実施例４において記載したように、示差走査熱量計（ＤＳＣ）により測定した。
【０２９０】
Ｆｙｒｏｌ ＦＲ ２（ＲＴＭ ＩＣＬ）は、液体塩素化難燃剤であり、以下で示すトリス−（１，３−ジクロロ−２−プロピルホスフェート）を含む：
【化３８】
2015523374.tif 000050
【０２９１】
１００部のＬｕｐｒａｎｏｌ ２０８４（ＲＴＭ ＢＡＳＦ；ポリオール）を、１６部のＦｙｒｏｌ ＦＲ ２（ＲＴＭ ＩＣＬ）と、Ｉｒｇａｎｏｘ １１３５（ＲＴＭ ＢＡＳＦ；ポリオール１００部に対して０．３２部）、Ｉｒｇａｎｏｘ ５０５７（ＲＴＭ ＢＡＳＦ；ポリオール１００部に対して０．１０部）及び本発明による安定剤生成物（ポリオール１００部に対して実施例で得られた材料の０．０３部）からなる０．４５部の安定剤組成物と混合する。
【０２９２】
【表２】
2015523374.tif 000051
【０２９３】
実施例６：ポリエーテル／ポリウレタンソフトフォームの安定化
ポリエーテル／ポリウレタンソフトフォームの製造
Ｉｒｇａｎｏｘ １１３５（ＲＴＭ ＢＡＳＦ；フェノール性酸化防止剤；ポリオール１００部に対して０．３２部）、Ｉｒｇａｎｏｘ ５０５７（ＲＴＭ ＢＡＳＦ；アミン性酸化防止剤；ポリオール１００部に対して０．１０部）及び本発明による安定剤生成物（ポリオール１００部に対して実施例で得られた材料の０．０３部）からなる０．７１ｇの安定剤組成物（ポリオール１００部に対して０．４５部）を、１５７．１ｇのＬｕｐｒａｎｏｌ ２０８４（ＲＴＭ ＢＡＳＦ）中で溶解する。１．８８ｇのＴｅｇｏｓｔａｂ ＢＦ ２３７０（ＲＴＭ Ｅｖｏｎｉｋ Ｉｎｄｕｓｔｒｉｅｓ；ポリシロキサンを基礎とする界面活性剤）、０．２４ｇのＴｅｇｏａｍｉｎ ３３（ＲＴＭ Ｅｖｏｎｉｋ Ｉｎｄｕｓｔｒｉｅｓ；トリエチレンジアミンを基礎とする一般の目的のゲル化触媒）及び７．７ｇの脱イオン水からなる９．８４ｇの溶液を添加し、そしてその反応混合物を１０秒間２６０００ｒｐｍで激しく撹拌する。そして、０．３１ｇのＫｏｓｍｏｓ ２９（ＲＴＭ Ｅｖｏｎｉｋ Ｉｎｄｕｓｔｒｉｅｓ；第一スズオクトアートを基礎とする触媒）を添加し、その反応混合物を、再度、１８秒間２６００ｒｐｍで激しく撹拌する。そして、９２．１９ｇのＬｕｐｒａｎａｔ Ｔ８０（ＲＴＭ ＢＡＳＦ；トルエン−２，４−ジイソシアネート及びトルエン−２，６−ジイソシアネートの混合物）を、５〜７秒間２６００ｒｐｍで連続して撹拌しながら添加する。そして、その混合物を、２０×２０×２０ｃｍのケーキ箱中に注ぎ、そして発熱性発泡反応を実施し、温度の上昇を示す。フォームブロックを冷却し、室温で２４時間貯蔵する。全ての製造したフォームブロックは、比較可能な初期の白色を示す。
【０２９４】
耐スコーチ試験
スコーチ耐性を、静的熱エイジング、すなわち静的ａｌｕ−ブロック試験により測定する。フォームブロックを、細い管（厚さ２ｃｍ、直径１．５ｃｍ）に裁断する。それぞれのフォームブロックから細い管をフォーム試料としてとる。フォーム試料を、アルミニウムブロック中で加熱する。温度を、３０分間１８０℃、１９０℃、２００℃及び２１０℃の温度で維持する。スコーチ耐性を、エイジング後にフォーム試料の色を測定する事により評価する。測定した色を、ＡＳＴＭ １９２６−７０ Ｙｅｌｌｏｗｎｅｓｓ Ｔｅｓｔに従ったフォーム試料に対して測定した黄色指数（Ｙｅｌｌｏｗｎｅｓｓ Ｉｎｄｅｘ（Ｙｌ））に関して報告する。低いＹＩ値はわずかな分解を示し、高いＹＩ値は、試料の深刻な分解を示す。フォーム試料が白いままであればあるほど、フォーム試料はより安定化している。
【０２９５】
【表３】
2015523374.tif 000052
【０２９６】
実施例７ − 難燃剤を含むポリエーテル／ポリウレタンソフトフォームの安定化
難燃剤を含むポリエーテル／ポリウレタンソフトフォームの製造
Ｉｒｇａｎｏｘ １１３５（ＲＴＭ ＢＡＳＦ；フェノール性酸化防止剤；ポリオール１００部に対して０．３２部）、Ｉｒｇａｎｏｘ ５０５７（ＲＴＭ ＢＡＳＦ；アミン性酸化防止剤；ポリオール１００部に対して０．１０部）及び本発明による安定剤生成物（ポリオール１００部に対して実施例で得られた材料の０．０３部）からなる０．７１ｇの安定剤組成物（ポリオール１００部に対して０．４５部）を、１５７．１ｇのＬｕｐｒａｎｏｌ ２０８４（ＲＴＭ ＢＡＳＦ）中で溶解する。２５．１４ｇのＦｙｒｏｌ ＦＲ ２（ＲＴＭ ＩＣＬ；トリス−（１，３−ジクロロ−２−プロピルホスフェート）；１．８８ｇのＴｅｇｏｓｔａｂ ＢＦ ２３７０（ＲＴＭ Ｅｖｏｎｉｋ Ｉｎｄｕｓｔｒｉｅｓ；ポリシロキサンを基礎とする界面活性剤）、０．２４ｇのＴｅｇｏａｍｉｎ ３３（ＲＴＭ Ｅｖｏｎｉｋ Ｉｎｄｕｓｔｒｉｅｓ；トリエチレンジアミンを基礎とする一般の目的のゲル化触媒）及び７．７ｇの脱イオン水からなる９．８４ｇの溶液を添加し、そしてその反応混合物を１０秒間２６０００ｒｐｍで激しく撹拌する。そして、０．３１ｇのＫｏｓｍｏｓ ２９（ＲＴＭ Ｅｖｏｎｉｋ Ｉｎｄｕｓｔｒｉｅｓ；第一スズオクトアートを基礎とする触媒）を添加し、その反応混合物を、再度、１８秒間２６００ｒｐｍで激しく撹拌する。そして、９２．１９ｇのＬｕｐｒａｎａｔ Ｔ８０（ＲＴＭ ＢＡＳＦ；トルエン−２，４−ジイソシアネート及びトルエン−２，６−ジイソシアネートの混合物）を、５〜７秒間２６００ｒｐｍで連続して撹拌しながら添加する。そして、その混合物を、２０×２０×２０ｃｍのケーキ箱中に注ぎ、そして発熱性発泡反応を実施し、温度の上昇を示す。フォームブロックを冷却し、室温で２４時間貯蔵する。全ての製造したフォームブロックは、比較可能な初期の白色を示す。
【０２９７】
耐スコーチ試験を、実施例６において記載した方法に従って実施する。
【０２９８】
【表４】
2015523374.tif 000053
【０２９９】
実施例８：ポリプロピレンの安定化
使用したＤＳＭから市販されているミニ押出機は、サークル、すなわち二軸配置プレスにおける２つのスクリューにおける溶融したポリマーの、押出機の入口領域に連結されている出口への流れを可能にする。ミニ押出機の鋼鉄のバレルの温度を調整することができ、かつ押出機の入口領域を、ポリマー試料の負荷から生じる封入された空気の除去を可能にするガスでパージすることができる。さらに、センサーは、２つのスクリューの回転中にバレル上に溶融したポリマーによって働いた力を測定する。溶融したポリマーの粘性における変化は、力の変化を導く。
【０３００】
テトラキス−［３−（３，５−ジ−ｔｅｒｔ−ブチル−４−ヒドロキシ−フェニル）−プロピオニルオキシメチル］−メタンは、以下で示す、例えばＩｒｇａｎｏｘ １０１０（ＲＴＭ ＢＡＳＦ）において含まれるフェノール性酸化防止剤である：
【化３９】
2015523374.tif 000054
【０３０１】
１，３，５−トリ−（２，６−ｔｅｒｔ−ブチル−４−ヒドロキシベンジル）−２，４，６−トリメチルベンゼンは、以下で示す、例えばＩｒｇａｎｏｘ １３３０（ＲＴＭ ＢＡＳＦ）において含まれるフェノール性酸化防止剤である：
【化４０】
2015523374.tif 000055
【０３０２】
トリス−（２，４−ジ−ｔｅｒｔ−ブチルフェニル）ホスフィットは、以下で示す、例えばＩｒｇａｆｏｓ １６８（ＲＴＭ ＢＡＳＦ）において含まれるホスフィット安定剤である：
【化４１】
2015523374.tif 000056
【０３０３】
押出機の鋼鉄ハウジングを、２８０℃の温度で設定し、そして入口領域を、２０ｍＬ／分の窒素流量下で設定する。５０ｒｐｍのスクリュー速度で、８．９５５ｇのパイプグレードのポリプロピレンランダムコポリマー（全体の混合物の９９．９５％）及び本発明による０．００４５ｇの安定剤生成物（全体の混合物の０．０５％の実施例において得られた材料）からなる９ｇの混合物を導入する。前記ポリプロピレンランダムコポリマーは、それ自体、既に、０．２％のテトラキス−［３−（３，５−ジ−ｔｅｒｔ−ブチル−４−ヒドロキシ−フェニル）−プロピオニルオキシメチル］−メタン、０．２％の１，３，５−トリ−（２，６−ｔｅｒｔ−ブチル−４−ヒドロキシベンジル）−２，４，６−トリメチルベンゼン、０．１％のトリス−（２，４−ジ−ｔｅｒｔ−ブチルフェニル）ホスフィット及び０．０５％のステアリン酸カルシウムを含む。
【０３０４】
導入後に、スクリュー速度を１００ｒｐｍに設定し、そしてバレル上で生じた力を記録する。試験を、１０分間窒素下で、２０ｍＬ／分の流量速度で実施する。短い時間の後に、力の安定した減少を記録する。力の減少を、時間に対する力の曲線の傾斜として定量化し、その際傾斜は、７〜１０分の時間で算出する。曲線は、むしろ前記時間では直線である。時間出の力の減少を、ポリマー試料の溶融物分解の程度としてとる。
【０３０５】
曲線の傾斜について小さい値によって表される分解の最小値が望ましい。０の傾斜は分解しない。結果を表５において示す。
【０３０６】
【表５】
2015523374.tif 000057
【国際調査報告】
2015523374.tif 000060
2015523374.tif 000061